(57)【要約】      （修正有）【課題】着色剤としてキサンテン系化合物を用いた場合において高いコントラスト比を示す着色層を形成することができる着色組成物の提供。【解決手段】下式で表されるキサンテン系化合物を含む着色剤（Ａ）、バインダー樹脂（Ｂ）及び架橋剤（Ｃ）を含有する着色組成物であって、更にフタロシアニン系化合物、アントラキノン系化合物、トリアリールメタン系化合物、アゾメチン系化合物、ポルフィリン系化合物、Ｃ．Ｉ．ソルベントブルー７０及びＣ．Ｉ．ソルベントブルー３８よりなる群から選ばれる少なくとも１種の化合物（Ｄ）を含有する着色組成物。2014012814.tif 000049【選択図】なし【特許請求の範囲】
【請求項１】
キサンテン系化合物を含む着色剤（Ａ）、バインダー樹脂（Ｂ）及び架橋剤（Ｃ）を含有する着色組成物であって、
更に下記式（２）で表されるフタロシアニン系化合物、アントラキノン系化合物、トリアリールメタン系化合物、アゾメチン系化合物、ポルフィリン系化合物、Ｃ．Ｉ．ソルベントブルー７０及びＣ．Ｉ．ソルベントブルー３８よりなる群から選ばれる少なくとも１種の化合物（Ｄ）を含有し、
前記キサンテン系化合物は、置換基として−ＳＯ3Ｈ及び−ＳＯ3-から選ばれる少なくとも１種を１以上有するものであることを特徴とする着色組成物。
【化１】
2014012814.tif 000044
〔式（２）において、
Ｒ21〜Ｒ36は、相互に独立に、水素原子、飽和脂肪族炭化水素基、フェニル基、−ＯＨ、−ＣＯＯＨ、−ＳＯ3Ｈ、−(ＳＯ3)- (ＮＲ101Ｒ102Ｒ103Ｒ37)+、−ＳＯ3Ｍb又は−ＳＯ2ＮＨＲ38を表す。但し、Ｒ21〜Ｒ36のうち少なくとも１つは、−(ＳＯ3)- (ＮＲ101Ｒ102Ｒ103Ｒ37)+である。
Ｒ37及びＲ38は、相互に独立に、炭素数１〜１０の飽和脂肪族炭化水素基を表す。
Ｒ101〜Ｒ103は、相互に独立に、水素原子又は炭素数１〜１０の脂肪族炭化水素基を表す。
Ｍbは、ナトリウム原子又はカリウム原子を表す。
Ｍは、金属原子を表す。〕
【請求項２】
キサンテン系化合物が下記式（１）で表される構造を有する化合物である、請求項１に記載の着色組成物。
【化２】
2014012814.tif 000045
〔式（１）において、
Ｒ1〜Ｒ4は、相互に独立に、水素原子、炭素数１〜１０の飽和炭化水素基又は炭素数６〜１０の芳香族炭化水素基を表す。但し、前記飽和炭化水素基及び前記芳香族炭化水素基に含まれる水素原子は、ハロゲン原子、−ＯＨ、−ＯＲ6、−ＳＯ3-、−ＳＯ3Ｈ、−ＳＯ3Ｍa、−ＣＯ2Ｈ、−ＣＯ2Ｒ6、−ＳＯ3Ｒ6、−ＳＯ2ＮＨ2、−ＳＯ2ＮＨＲ8、−ＳＯ2ＮＲ8Ｒ9、−ＳＯ2−Ｏ−Ｎ＝ＣＲ7Ｒ10、−ＳＯ2ＮＨＮＨＲ7、−ＳＯ2ＳＲ7又は−ＳＯ2ＮＨＳＯ2Ｒ11で置換されていてもよい。
Ｒ5は、相互に独立に、水素原子、−ＳＯ3Ｈ、−ＳＯ3Ｍa、−ＣＯ2Ｈ、−ＣＯ2Ｒ6、−ＳＯ3Ｒ6、−ＳＯ2ＮＨＲ8、−ＳＯ2ＮＲ8Ｒ9、−ＳＯ2−Ｏ−Ｎ＝ＣＲ7Ｒ10、−ＳＯ2ＮＨＮＨＲ7、−ＳＯ2ＳＲ7又は−ＳＯ2ＮＨＳＯ2Ｒ11を表す。但し、複数個存在するＲ5は、同一でも異なっていてもよい。
ｍは、１〜３の整数を表す。
Ｒ6は、炭素数１〜１０の飽和炭化水素基を表す。但し、前記飽和炭化水素基に含まれる水素原子は、ハロゲン原子で置換されていてもよく、また前記飽和炭化水素基に含まれる−ＣＨ2−は、−Ｏ−、−ＣＯ−又は−ＮＲ7−で置き換っていてもよい。
Ｒ7は、炭化水素基を表す。但し、前記炭化水素基に含まれる水素原子は、ハロゲン原子で置換されていてもよく、また前記炭化水素基は、−Ｏ−又は−ＣＯ−で連結されていてもよい。
Ｒ8及びＲ9は、相互に独立に、飽和脂肪族炭化水素基を表す。但し、前記飽和脂肪族炭化水素基に含まれる水素原子は、−ＯＨ、ハロゲン原子、−Ｑ、−ＣＨ＝ＣＨ2又は−ＣＨ＝ＣＨＲ6で置換されていてもよく、また前記飽和脂肪族炭化水素基に含まれる−ＣＨ2−は、−Ｏ−、−Ｓ−、−ＣＯ−、−ＮＨ−又は−ＮＲ6−で置き換っていてもよい。
Ｒ10は、水素原子又は炭化水素基を表す。但し、前記炭化水素基に含まれる水素原子は、ハロゲン原子で置換されていてもよく、前記炭化水素基は、−Ｏ−又は−ＣＯ−で連結されていてもよい。
Ｒ11は、置換基を有してもよい炭化水素基を表す。
Ｑは、炭素数６〜１０の芳香族炭化水素基又は炭素数３〜１０の複素環基を表す。但し、前記芳香族炭化水素基及び前記複素環基に含まれる１以上の水素原子は、−ＯＲ6及び−ＣＨ＝ＣＨＲ6よりなる群から選ばれる少なくとも１種で置換されており、前記芳香族炭化水素基及び前記複素環基に含まれる残余の水素原子は、−ＯＨ、−ＮＯ2、−ＣＨ＝ＣＨ2又はハロゲン原子で置換されていてもよい。
Ｍaは、ナトリウム原子又はカリウム原子を表す。〕
【請求項３】
トリアリールメタン系化合物が下記式（４）で表される化合物である、請求項１又は２に記載の着色組成物。
【化３】
2014012814.tif 000046
〔式（４）において、
Ａｒはアレーン環を表す。
Ｒ61及びＲ62は、相互に独立に、水素原子又は炭素数１〜１０の脂肪族炭化水素基を表す。
Ｒ63及びＲ64は、相互に独立に、水素原子、炭素数１〜１０の飽和脂肪族炭化水素基又はフェニル基を表す。
Ｒ65は水素原子、炭素数１〜１０の飽和脂肪族炭化水素基、−ＣＯＯＲ72、又は塩素原子を表す。
Ｒ66及びＲ69は、相互に独立に、水素原子若しくは炭素数１〜１０の飽和脂肪族炭化水素基を表すか、又はＲ66とＲ69とが一緒になって硫黄原子を表す。
Ｒ67及びＲ68は、相互に独立に、水素原子、炭素数１〜１０の飽和脂肪族炭化水素基又は塩素原子を表す。
Ｘ-は、アニオンを表す。
Ｚは、水素原子又は下記式（５）で表される基を表す。
Ｒ72は、水素原子又は炭素数１〜１０の飽和脂肪族炭化水素基を示す。〕
【化４】
2014012814.tif 000047
〔式（５）において、
Ｒ70及びＲ71は、相互に独立に、水素原子又は炭素数１〜１０の飽和脂肪族炭化水素基を表す。〕
【請求項４】
アントラキノン系化合物が下記式（３）で表される化合物である、請求項１〜３のいずれか１項に記載の着色組成物。
【化５】
2014012814.tif 000048
〔式（３）において、
Ｒ51〜Ｒ54は、相互に独立に、水素原子、炭素数１〜１０の飽和炭化水素基又は炭素数６〜１０の芳香族炭化水素基を表す。但し、前記飽和炭化水素基及び前記芳香族炭化水素基に含まれる水素原子は、−ＯＨ、−ＣＯＯＨ、−ＳＯ3Ｈ、−ＳＯ3Ｍc、−ＳＯ3Ｒ55、−ＳＯ2ＮＨ2、−ＳＯ2ＮＨＲ55、又は−ＳＯ2ＮＲ56Ｒ57で置換されていてもよい。
Ｒ55〜Ｒ57は、相互に独立に、炭素数１〜１０の飽和炭化水素基を表す。
Ｍcは、ナトリウム原子又はカリウム原子である。〕
【請求項５】
請求項１〜４のいずれか１項に記載の着色組成物を用いて形成された着色層を備えてなるカラーフィルタ。
【請求項６】
請求項５に記載のカラーフィルタを具備する表示素子。
【発明の詳細な説明】
【技術分野】
【０００１】
本発明は、着色組成物、カラーフィルタ及び表示素子に関わり、より詳しくは、透過型あるいは反射型のカラー液晶表示素子、固体撮像素子、有機ＥＬ表示素子、電子ペーパー等に用いられるカラーフィルタの製造に好適に用いられる着色組成物、当該着色組成物を用いて形成された着色層を備えるカラーフィルタ、並びに当該カラーフィルタを具備する表示素子に関する。
【背景技術】
【０００２】
着色感放射線性組成物を用いたカラーフィルタの製造に当たっては、基板上に、顔料分散型の着色感放射線性組成物を塗布して乾燥したのち、乾燥塗膜を所望のパターン形状に放射線を照射（以下、「露光」という。）し、現像することにより、各色の画素を得る方法（例えば、特許文献１〜２参照。）が知られている。また、カーボンブラックを分散させた光重合性組成物を利用してブラックマトリックスを形成する方法（例えば、特許文献３参照。）も知られている。さらに、顔料分散型の着色樹脂組成物を用いてインクジェット方式により各色の画素を得る方法（例えば、特許文献４参照。）も知られている。
【０００３】
近年では、液晶表示素子の高コントラスト化や固体撮像素子の高精細化が強く求められており、これらを実現するために、着色剤として染料を適用する検討が行われており、例えば、キサンテン系染料を含む着色組成物が提案されている（例えば、特許文献５〜６参照。）。
【先行技術文献】
【特許文献】
【０００４】
【特許文献１】特開平２−１４４５０２号公報
【特許文献２】特開平３−５３２０１号公報
【特許文献３】特開平６−３５１８８号公報
【特許文献４】特開２０００−３１０７０６号公報
【特許文献５】特開２０１１−２２７４９１号公報
【特許文献６】特開２０１１−０２８２３６号公報
【発明の概要】
【発明が解決しようとする課題】
【０００５】
しかしながら、これまでに提案されている着色組成物によっても、得られるカラーフィルタのコントラストは十分とは言えないのが実情である。
したがって、本発明の課題は、着色剤としてキサンテン系化合物を用いた場合において、高いコントラスト比を示す着色層を形成することができる着色組成物を提供することにある。また、本発明の課題は、上記着色組成物から形成された着色層を備えてなるカラーフィルタ、及び当該カラーフィルタを具備する表示素子を提供することにある。
【課題を解決するための手段】
【０００６】
かかる実情に鑑み、本発明者らは、鋭意研究を行ったところ、キサンテン系化合物を含む着色剤を含有する着色組成物に対して、特定の化合物を添加することによって上記課題を解決することができることを見出し、本発明を完成するに至った。
【０００７】
即ち、本発明は、キサンテン系化合物を含む着色剤（Ａ）、バインダー樹脂（Ｂ）及び架橋剤（Ｃ）を含有する着色組成物であって、
更に下記式（２）で表されるフタロシアニン系化合物、アントラキノン系化合物、トリアリールメタン系化合物、アゾメチン系化合物、ポルフィリン系化合物、Ｃ．Ｉ．ソルベントブルー７０及びＣ．Ｉ．ソルベントブルー３８よりなる群から選ばれる少なくとも１種の化合物（Ｄ）（以下、「特定化合物（Ｄ）」とも称する）を含有し、
前記キサンテン系化合物は、置換基として−ＳＯ3Ｈ及び−ＳＯ3-から選ばれる少なくとも１種を１以上有するものであることを特徴とする着色組成物を提供するものである。
【０００８】
【化１】
2014012814.tif 000002
【０００９】
〔式（２）において、
Ｒ21〜Ｒ36は、相互に独立に、水素原子、飽和脂肪族炭化水素基、フェニル基、−ＯＨ、−ＣＯＯＨ、−ＳＯ3Ｈ、−(ＳＯ3)- (ＮＲ101Ｒ102Ｒ103Ｒ37)+、−ＳＯ3Ｍb又は−ＳＯ2ＮＨＲ38を表す。但し、Ｒ21〜Ｒ36のうち少なくとも１つは、−(ＳＯ3)- (ＮＲ101Ｒ102Ｒ103Ｒ37)+である。
Ｒ37及びＲ38は、相互に独立に、炭素数１〜１０の飽和脂肪族炭化水素基を表す。
Ｒ101〜Ｒ103は、相互に独立に、水素原子又は炭素数１〜１０の脂肪族炭化水素基を表す。
Ｍbは、ナトリウム原子又はカリウム原子を表す。
Ｍは、金属原子を表す。〕
【００１０】
また、本発明は、前記着色組成物を用いて形成された着色層を備えてなるカラーフィルタ、及び該カラーフィルタを具備する表示素子を提供するものである。ここで、「着色層」とは、カラーフィルタに用いられる各色画素、ブラックマトリックス、ブラックスペーサー等を意味する。
【発明の効果】
【００１１】
本発明の着色組成物を用いれば、着色剤としてキサンテン系化合物を用いた場合において高いコントラスト比を示す着色層を形成することができる。したがって、本発明の着色組成物は、表示素子用カラーフィルタ、固体撮像素子の色分解用カラーフィルタ、有機ＥＬ表示素子用カラーフィルタ、電子ペーパー用カラーフィルタを始めとする各種のカラーフィルタの作製に極めて好適に使用することができる。
【発明を実施するための形態】
【００１２】
以下、本発明について詳細に説明する。
着色組成物
以下、本発明の着色組成物の構成成分について説明する。
【００１３】
−着色剤（Ａ）−
本発明の着色組成物は着色剤（Ａ）として、置換基としてＳＯ3Ｈ及び−ＳＯ3-から選ばれる少なくとも１種を１以上有するキサンテン系化合物（以下、「キサンテン系化合物（ａ１）」とも称する）を含有する。
【００１４】
キサンテン系化合物（ａ１）は置換基としてＳＯ3Ｈ及び−ＳＯ3-から選ばれる少なくとも１種を１以上有する限り、その構造は特に限定されるものではなく、色調、溶解性等を考慮して任意の構造のものを用いることができる。中でも、本発明におけるキサンテン系化合物（ａ１）としては、置換基としてＳＯ3-を１以上有するキサンテン系化合物が好ましく、下記式（１）で表される構造を有する化合物がより好ましい。
【００１５】
【化２】
2014012814.tif 000003
【００１６】
〔式（１）において、
Ｒ1〜Ｒ4は、相互に独立に、水素原子、炭素数１〜１０の飽和炭化水素基又は炭素数６〜１０の芳香族炭化水素基を表す。但し、前記飽和炭化水素基及び前記芳香族炭化水素基に含まれる水素原子は、ハロゲン原子、−ＯＨ、−ＯＲ6、−ＳＯ3-、−ＳＯ3Ｈ、−ＳＯ3Ｍa、−ＣＯ2Ｈ、−ＣＯ2Ｒ6、−ＳＯ3Ｒ6、−ＳＯ2ＮＨ2、−ＳＯ2ＮＨＲ8、−ＳＯ2ＮＲ8Ｒ9、−ＳＯ2−Ｏ−Ｎ＝ＣＲ7Ｒ10、−ＳＯ2ＮＨＮＨＲ7、−ＳＯ2ＳＲ7又は−ＳＯ2ＮＨＳＯ2Ｒ11で置換されていてもよい。
Ｒ5は、相互に独立に、水素原子、−ＳＯ3Ｈ、−ＳＯ3Ｍa、−ＣＯ2Ｈ、−ＣＯ2Ｒ6、−ＳＯ3Ｒ6、−ＳＯ2ＮＨＲ8、−ＳＯ2ＮＲ8Ｒ9、−ＳＯ2−Ｏ−Ｎ＝ＣＲ7Ｒ10、−ＳＯ2ＮＨＮＨＲ7、−ＳＯ2ＳＲ7又は−ＳＯ2ＮＨＳＯ2Ｒ11を表す。但し、複数個存在するＲ5は、同一でも異なっていてもよい。
ｍは、１〜３の整数を表す。
Ｒ6は、炭素数１〜１０の飽和炭化水素基を表す。但し、前記飽和炭化水素基に含まれる水素原子は、ハロゲン原子で置換されていてもよく、また前記飽和炭化水素基に含まれる−ＣＨ2−は、−Ｏ−、−ＣＯ−又は−ＮＲ7−で置き換っていてもよい。
Ｒ7は、炭化水素基を表す。但し、前記炭化水素基に含まれる水素原子は、ハロゲン原子で置換されていてもよく、また前記炭化水素基は、−Ｏ−又は−ＣＯ−で連結されていてもよい。
Ｒ8及びＲ9は、相互に独立に、飽和脂肪族炭化水素基を表す。但し、前記飽和脂肪族炭化水素基に含まれる水素原子は、−ＯＨ、ハロゲン原子、−Ｑ、−ＣＨ＝ＣＨ2又は−ＣＨ＝ＣＨＲ6で置換されていてもよく、また前記飽和脂肪族炭化水素基に含まれる−ＣＨ2−は、−Ｏ−、−Ｓ−、−ＣＯ−、−ＮＨ−又は−ＮＲ6−で置き換っていてもよい。
Ｒ10は、水素原子又は炭化水素基を表す。但し、前記炭化水素基に含まれる水素原子は、ハロゲン原子で置換されていてもよく、前記炭化水素基は、−Ｏ−又は−ＣＯ−で連結されていてもよい。
Ｒ11は、置換基を有してもよい炭化水素基を表す。
Ｑは、炭素数６〜１０の芳香族炭化水素基又は炭素数３〜１０の複素環基を表す。但し、前記芳香族炭化水素基及び前記複素環基に含まれる１以上の水素原子は、−ＯＲ6及び−ＣＨ＝ＣＨＲ6よりなる群から選ばれる少なくとも１種で置換されており、前記芳香族炭化水素基及び前記複素環基に含まれる残余の水素原子は、−ＯＨ、−ＮＯ2、−ＣＨ＝ＣＨ2又はハロゲン原子で置換されていてもよい。
Ｍaは、ナトリウム原子又はカリウム原子を表す。〕
【００１７】
Ｒ1〜Ｒ4及びＱにおける芳香族炭化水素基は、炭素数が６〜１０であれば特に限定されないが、アリール基、アラルキル基が好ましく、例えば、フェニル基、ベンジル基、ｏ−トリル基、ｍ−トリル基、ｐ−トリル基、キシリル基、ナフチル基等を挙げることができる。また、芳香族炭化水素基に置換可能なハロゲン原子としては、例えば、フッ素原子、塩素原子及び臭素原子を挙げることができる。
【００１８】
Ｒ1〜Ｒ4及びＲ6における飽和炭化水素基は、飽和脂肪族炭化水素基及び飽和脂環式炭化水素基のいずれでもよい。また、飽和脂肪族炭化水素基は、直鎖状及び分岐状のいずれの形態であってもよい。飽和脂肪族炭化水素基としては、炭素数１〜１０のアルキル基が挙げられ、例えば、メチル基、エチル基、プロピル基、イソプロピル基、ブチル基、イソブチル基、ｓｅｃ−ブチル基、ｔｅｒｔ−ブチル基、ヘキシル基、ヘプチル基、オクチル基、ノニル基、デシル基等を挙げることができる。また、該飽和脂肪族炭化水素基に含まれる−ＣＨ2−が−Ｏ−に置き換った基としては、例えば、メトキシプロピル基、エトキシプロピル基、メトキシヘキシル基、エトキシプロピル基、２−エチルヘキシロキシプロピル基等を挙げることができる。
【００１９】
また、飽和脂環式炭化水素基としては、例えば、炭素数３〜１０のシクロアルキル基、飽和縮合多環炭化水素基、飽和橋かけ環炭化水素基、飽和スピロ炭化水素基等が挙げられ、より具体的には、シクロプロピル基、シクロブチル基、シクロペンチル基、シクロヘキシル基、ｔｅｒｔ−ブチルシクロヘキシル基、シクロヘプチル基、シクロオクチル基、トリシクロデカニル基、トリシクロ［５．２．１．０2,6］デカン−８−イル基、イソボニル基、アダマンチル基等を挙げることができる。
【００２０】
なお、飽和炭化水素基に置換可能なハロゲン原子としては、前述と同様のものを挙げることができる。
中でも、Ｒ1〜Ｒ4、Ｒ6における飽和炭化水素基としては、飽和脂肪族炭化水素基が好ましく、炭素数１〜１０、更に炭素数１〜６のアルキル基がより好ましい。
【００２１】
Ｒ7、Ｒ10及びＲ11における炭化水素基は、脂肪族炭化水素基、脂環式炭化水素基及び芳香族炭化水素基のいずれでもよい。また、脂肪族炭化水素基は、直鎖状及び分岐状のいずれの形態であってもよい。脂肪族炭化水素基及び脂環式炭化水素基は、飽和炭化水素基でも不飽和炭化水素基でもよく、不飽和炭化水素基である場合、不飽和基の結合位置は特に限定されない。
脂肪族炭化水素基としては、炭素数１〜２０の脂肪族炭化水素基が好ましく、具体的には、炭素数１〜２０のアルキル基、炭素数２〜１６のアルケニル基、炭素数２〜１２のアルキニル基が挙げられる。アルキル基の具体例としては、Ｒ1〜Ｒ4と同様のものの他、ウンデシル基、１−メチルデシル基、２−メチルデシル基、ドデシル基、１−メチルウンデシル基、１−エチルデシル基、トリデシル基、テトラデシル基、ｔｅｒｔ−ドデシル基、ペンタデシル基、ペンタデシル基、ヘキサデシル基、オクタデシル基、ドコサン−１−イル基を挙げることができる。また、アルケニル基としては、例えば、エテニル基、１−プロペニル基、１−ブテニル基、１，３−ブタジエニル基、１−ペンテニル基、２−ペンテニル基、１−ヘキセニル基、２−エチル−２−ブテニル基、２−オクテニル基、（４−エテニル）−５−ヘキセニル基、２−デセニル基等が挙げられる。アルキニル基としては、例えば、エチニル基、１−プロピニル基、１−ブチニル基、１−ペンチニル基、３−ペンチニル基、１−ヘキシニル基、２−エチル-２−ブチニル基、２−オクチニル基、（４−エチニル）−５−ヘキシニル基、２−デシニル基等を挙げることができる。
【００２２】
脂環式炭化水素基としては、炭素数３〜３０の脂環式炭化水素基が好ましく、具体的には、炭素数３〜１８の、シクロアルキル基、シクロアルケニル基、縮合多環炭化水素基、橋かけ環炭化水素基、スピロ炭化水素基、環状テルペン炭化水素基等を挙げることができる。これら具体例としては、Ｒ1〜Ｒ4と同様のものの他、ジシクロペンテニル基、トリシクロペンテニル基、デカヒドロ−２−ナフチル基、ペンタシクロペンタデカニル基等を挙げることができる。
【００２３】
芳香族炭化水素基としては、炭素数６〜３０、更に炭素数６〜２０、更に炭素数６〜１０の芳香族炭化水素基が好ましく、具体的には、Ｒ1〜Ｒ4と同様のものを挙げることができる。
【００２４】
Ｒ11における炭化水素基の置換基としては、例えば、ハロゲン原子、トリフルオロメチル基、アミノ基、ニトロ基等を挙げられ、置換基の位置及び数は任意であり、置換基を２以上有する場合、当該置換基は同一でも異なっていてもよい。また、炭化水素基に置換可能なハロゲン原子の具体例としては、Ｒ1〜Ｒ4と同様のものを挙げることができる。
【００２５】
Ｒ8及びＲ9における飽和脂肪族炭化水素基は、炭素数１〜２４、更に炭素数１１〜２２、更に炭素数１２〜２０のアルキル基が好ましく、該アルキル基は、直鎖状及び分岐状のいずれの形態であってもよい。アルキル基の具体例としては、Ｒ1〜Ｒ4と同様のものの他、ウンデシル基、１−メチルデシル基、２−メチルデシル基、ドデシル基、１−メチルウンデシル基、１−エチルデシル基、トリデシル基、テトラデシル基、tert−ドデシル基、ペンタデシル基、１−ヘプチルオクチル基、ヘキサデシル基、オクタデシル基、ノナデシル基、エイコサン−１−イル基等を挙げることができる。また、飽和脂肪族炭化水素基に置換可能なハロゲン原子としては、Ｒ1〜Ｒ4と同様のものが挙げられる。
【００２６】
−ＳＯ2ＮＨＲ8としては、メチルスルファモイル基、エチルスルファモイル基、プロピルスルファモイル基、イソプロピルスルファモイル基、ブチルスルファモイル基、イソブチルスルファモイル基、ペンチルスルファモイル基、イソペンチルスルファモイル基、ネオペンチルスルファモイル基、ヘキシルスルファモイル基、ヘプチルスルファモイル基、オクチルスルファモイル基、２−エチルヘキシルスルファモイル基、ノニルスルファモイル基、デシルスルファモイル基、ウンデシルスルファモイル基、１−メチルデシルスルファモイル基、２−メチルデシルスルファモイル基、ドデシルスルファモイル基、１−メチルウンデシルスルファモイル基、１−エチルデシルスルファモイル基、トリデシルスルファモイル基、テトラデシルスルファモイル基、ｔ−ドデシルスルファモイル基、ペンタデシルスルファモイル基、１−ヘプチルオクチルスルファモイル基、ヘキサデシルスルファモイル基、オクタデシルスルファモイル基、ドコサン−１−イルスルファモイル基等が挙げられる。
【００２７】
Ｑにおける炭素数３〜１０の複素環基としては、例えば、ピロリジニル基、ピラゾリニル基、ピペリジル基、ピペリジノ基、ピペラジニル基、ホモピペラジニル基、モルホリニル基、モルホリノ基等の脂環式複素環基、ピリジル基、ピラジニル基、ピリミジル基、ピリダジニル基、キノリル基、イソキノリル基、フタラジニル基、キノキサリニル基、チエニル基、フリル基、ピラジニル基、ピロリル基、イミダゾリル基、ピラゾリル基、トリアゾリル基、テトラゾリル基、チアゾリル基、オキサゾリル基、インドリル基、インダゾリル基、ペンゾイミダゾリル基、プリニル基等の芳香族複素環基を挙げることができる。複素環基に置換可能なハロゲン原子としては、Ｒ1〜Ｒ4と同様のものが挙げられる。
【００２８】
ｍは、１〜３の整数であり、１又は２が好ましい。
Ｍaは、ナトリウム原子又はカリウム原子である。
【００２９】
式（１）で表される構造がアニオン性である場合、式（１）で表される構造を有する化合物が電気的に中性となるように、カチオン（Ｙ+）を有することができる。Ｙ+の数は、式（１）で表される構造を有する化合物が電気的に中性となるように適宜選択可能であるが、カチオン数がアニオン数よりも過剰である場合、式（１）で表される構造を有する化合物が電気的に中性となるよう、−ＳＯ3-以外のアニオンを有することもできる。かかるアニオンとしては、例えば、ハロゲンイオン、水酸化物イオン、ホウ素アニオン、リン酸アニオン、カルボン酸アニオン、硫酸アニオン、有機スルホン酸アニオン、窒素アニオン、メチドアニオン等を挙げることができる。
【００３０】
Ｙ+としては、例えば、ホスホニウムカチオン、第四級アンモニウムカチオン、ピリジニウムカチオン、イミダゾリウムカチオン等を挙げることができる。中でも、ホスホニウムカチオン、第四級アンモニウムカチオンが好ましい。第四級アンモニウムカチオンとしては、テトラメチルアンモニウム、テトラエチルアンモニウム、モノステアリルトリメチルアンモニウム、ジステアリルジメチルアンモニウム、トリステアリルモノメチルアンモニウム、モノセチルトリメチルアンモニウム、ジセチルジメチルアンモニウム、トリオクチルメチルアンモニウム、ジオクチルジメチルアンモニウム、モノラウリルトリメチルアンモニウム、ジラウリルジメチルアンモニウム、トリラウリルメチルアンモニウム、トリアミルベンジルアンモニウム、トリヘキシルベンジルアンモニウム、トリオクチルベンジルアンモニウム、トリラウリルベンジルアンモニウム、ベンジルジメチルステアリルアンモニウム、ベンジルジメチルオクチルアンモニウムが挙げられ、中でも、ジステアリルジメチルアンモニウム、ジセチルジメチルアンモニウム等のジ（Ｃ14-18アルキル）ジ（Ｃ1-4アルキル）アンモニウムが好ましい。また、ホスホニウムカチオンとしては、下記式（ｉ）で表されるカチオンを挙げることができる。
【００３１】
【化３】
2014012814.tif 000004
【００３２】
〔式（ｉ）において、
Ｒ81〜Ｒ84は、相互に独立に、水素原子又は炭化水素基を示す。但し、Ｒ81〜Ｒ84のうち少なくとも１つは炭化水素基であり、Ｒ81〜Ｒ84のうち２つが結合して環を形成してもよい。また、前記炭化水素基に含まれる水素原子は、炭素数１〜１０の飽和炭化水素基又はアミノ基で置換されていてもよく、更に前記炭化水素基に含まれる−ＣＨ2−は、−Ｏ−又は−ＣＯ−で置き換っていてもよい。〕
【００３３】
Ｒ81〜Ｒ84における炭化水素基は、脂肪族炭化水素基、脂環式炭化水素基及び芳香族炭化水素基のいずれでもよく、脂肪族炭化水素基は、直鎖状及び分岐状のいずれの形態であってもよい。脂肪族炭化水素基及び脂環式炭化水素基は、飽和炭化水素基でも不飽和炭化水素基でもよく、不飽和炭化水素基である場合、不飽和基の結合位置は特に限定されない。更に、前記炭化水素基に含まれる水素原子は、炭素数１〜１０の飽和炭化水素基又はアミノ基で置換されていてもよく、また前記炭化水素基に含まれる−ＣＨ2−は、−Ｏ−又は−ＣＯ−で置き換っていてもよい。
中でも、Ｒ81〜Ｒ84としては、脂肪族炭化水素基、芳香族炭化水素基が好ましく、炭素数１〜２０のアルキル基がより好ましい。具体例としては、Ｒ1〜Ｒ4と同様のものを挙げることができる。
【００３４】
上記式（ｉ）で表されるカチオンの代表例としては、例えば、下記化合物群ａ及び化合物群ｂに示すカチオンを挙げることができる。中でも、ジ（Ｃ14-18アルキル）ジ（Ｃ1-4アルキル）ホスホニウムが好ましい。
【００３５】
【化４】
2014012814.tif 000005
【００３６】
【化５】
2014012814.tif 000006
【００３７】
上記式（１）において、ｍが１であるキサンテン系化合物の具体例としては、例えば、下記の化合物群ｃに示す化合物を、またｍが２であるキサンテン系化合物の具体例としては、例えば、化合物群ｄに示す化合物を、それぞれ挙げることができる。
【００３８】
【化６】
2014012814.tif 000007
【００３９】
【化７】
2014012814.tif 000008
【００４０】
キサンテン系化合物（ａ１）は、適宜の方法により製造することが可能であるが、例えば、特開２０１０−２５４９６４号公報の実施例と同様の方法を挙げることができる。
本発明において、キサンテン系化合物（ａ１）は、単独又は２種以上を混合して使用することができる。
【００４１】
本発明の着色組成物は、着色剤として、キサンテン系化合物（ａ１）と共に、更に他の着色剤を含有することができる。他の着色剤としては、特に限定されるものではなく、用途に応じて色彩や材質を適宜選択することができる。
【００４２】
他の着色剤としては、顔料、キサンテン系化合物（ａ１）以外の染料及び天然色素の何れをも使用することができるが、輝度及び色純度の高い画素を得るという意味においては、有機顔料、有機染料が好ましく、特に有機顔料が好ましい。
【００４３】
上述した有機顔料の好ましい具体例としては、カラーインデックス（Ｃ．Ｉ．）名で、Ｃ．Ｉ．ピグメントレッド１６６、Ｃ．Ｉ．ピグメントレッド１７７、Ｃ．Ｉ．ピグメントレッド２２４、Ｃ．Ｉ．ピグメントレッド２４２、Ｃ．Ｉ．ピグメントレッド２５４、Ｃ．Ｉ．ピグメントグリーン７、Ｃ．Ｉ．ピグメントグリーン３６、Ｃ．Ｉ．ピグメントグリーン５８、Ｃ．Ｉ．ピグメントブルー１５：６、Ｃ．Ｉ．ピグメントブルー８０、Ｃ．Ｉ．ピグメントイエロー８３、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８０、Ｃ．Ｉ．ピグメントイエロー２１１、Ｃ．Ｉ．ピグメントオレンジ３８、Ｃ．Ｉ．ピグメントバイオレット２３等を挙げることができる。
【００４４】
本発明において他の着色剤として顔料を使用する場合、顔料を、再結晶法、再沈殿法、溶剤洗浄法、昇華法、真空加熱法又はこれらの組み合わせにより精製して使用することもできる。また、顔料は、所望により、その粒子表面を樹脂で改質して使用してもよい。顔料の粒子表面を改質する樹脂としては、例えば、特開２００１−１０８８１７号公報に記載のビヒクル樹脂、又は市販の各種の顔料分散用の樹脂が挙げられる。カーボンブラック表面の樹脂被覆方法としては、例えば、特開平９−７１７３３号公報、特開平９−９５６２５号公報、特開平９−１２４９６９号公報等に記載の方法を採用することができる。また、有機顔料は、いわゆるソルトミリングにより、一次粒子を微細化して使用することが好ましい。ソルトミリングの方法としては、例えば、特開平０８−１７９１１１号公報に開示されている方法を採用することができる。
【００４５】
本発明において他の着色剤として顔料を使用する場合、更に公知の分散剤及び分散助剤を含有せしめることもできる。公知の分散剤としては、例えば、ウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、アクリル系分散剤等が挙げられ、また分散助剤としては顔料誘導体等を挙げることができる。
【００４６】
このような分散剤は商業的に入手することができ、例えば、アクリル系分散剤として、Ｄｉｓｐｅｒｂｙｋ−２０００、Ｄｉｓｐｅｒｂｙｋ−２００１、ＢＹＫ−ＬＰＮ６９１９、ＢＹＫ−ＬＰＮ２１１１６、ＢＹＫ−ＬＰＮ２１３２４（以上、ビックケミー（ＢＹＫ）社製）等を、ウレタン系分散剤として、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２（以上、ビックケミー（ＢＹＫ）社製）、ソルスパース７６５００（ルーブリゾール社製）等を、ポリエチレンイミン系分散剤として、ソルスパース２４０００（ルーブリゾール社製）等を、ポリエステル系分散剤として、アジスパーＰＢ８２１、アジスパーＰＢ８２２、アジスパーＰＢ８８０、アジスパーＰＢ８８１（以上、味の素ファインテクノ社製）等を、それぞれ挙げることができる。
【００４７】
また、顔料誘導体としては、具体的には、ジケトピロロピロール又はキノフタロンのスルホン酸誘導体等を挙げることができる。
【００４８】
本発明において他の着色剤は、単独で又は２種以上を混合して使用することができる。
【００４９】
着色剤（Ａ）の含有割合は、輝度が高く色純度に優れる画素、あるいは遮光性に優れるブラックマトリックスを形成する点から、通常、着色組成物の固形分中に５〜７０質量％、好ましくは５〜６０質量％である。ここで固形分とは、後述する溶媒以外の成分である。
また本発明において、着色剤としてキサンテン系化合物（ａ１）と他の着色剤とを併用する場合、キサンテン系化合物（ａ１）の含有割合は、全着色剤中、２〜５０質量％、更に５〜３５質量％であることが好ましい。
【００５０】
−バインダー樹脂（Ｂ）−
本発明におけるバインダー樹脂（Ｂ）としては、特に限定されるものではないが、カルボキシル基、フェノール性水酸基等の酸性官能基を有する樹脂であることが好ましい。中でも、カルボキシル基を有する重合体（以下、「カルボキシル基含有重合体」という。）が好ましく、例えば、１以上のカルボキシル基を有するエチレン性不飽和単量体（以下、「不飽和単量体（ｂ１）」という。）と他の共重合可能なエチレン性不飽和単量体（以下、「不飽和単量体（ｂ２）」という。）との共重合体を挙げることができる。
【００５１】
不飽和単量体（ｂ１）としては、例えば、（メタ）アクリル酸、マレイン酸、無水マレイン酸、こはく酸モノ〔２−（メタ）アクリロイロキシエチル〕、ω−カルボキシポリカプロラクトンモノ（メタ）アクリレート、ｐ−ビニル安息香酸等を挙げることができる。
これらの不飽和単量体（ｂ１）は、単独で又は２種以上を混合して使用することができる。
【００５２】
また、不飽和単量体（ｂ２）としては、例えば、
Ｎ−フェニルマレイミド、Ｎ−シクロヘキシルマレイミドの如きＮ−位置換マレイミド；
スチレン、α−メチルスチレン、ｐ−ヒドロキシスチレン、ｐ−ヒドロキシ−α−メチルスチレン、ｐ−ビニルベンジルグリシジルエーテル、アセナフチレンの如き芳香族ビニル化合物；
【００５３】
メチル（メタ）アクリレート、ｎ−ブチル（メタ）アクリレート、２−エチルヘキシル（メタ）アクリレート、２−ヒドロキシエチル（メタ）アクリレート、アリル（メタ）アクリレート、ベンジル（メタ）アクリレート、ポリエチレングルコール（重合度２〜１０）メチルエーテル（メタ）アクリレート、ポリプロピレングルコール（重合度２〜１０）メチルエーテル（メタ）アクリレート、ポリエチレングリコール（重合度２〜１０）モノ（メタ）アクリレート、ポリプロピレングリコール（重合度２〜１０）モノ（メタ）アクリレート、シクロヘキシル（メタ）アクリレート、イソボルニル（メタ）アクリレート、トリシクロ［５．２．１．０2,6］デカン−８−イル（メタ）アクリレート、ジシクロペンテニル（メタ）アクリレート、グリセロールモノ（メタ）アクリレート、４−ヒドロキシフェニル（メタ）アクリレート、パラクミルフェノールのエチレンオキサイド変性（メタ）アクリレート、グリシジル（メタ）アクリレート、３，４−エポキシシクロヘキシルメチル（メタ）アクリレート、３−〔（メタ）アクリロイルオキシメチル〕オキセタン、３−〔（メタ）アクリロイルオキシメチル〕−３−エチルオキセタンの如き（メタ）アクリル酸エステル；
【００５４】
シクロヘキシルビニルエーテル、イソボルニルビニルエーテル、トリシクロ［５．２．１．０2,6］デカン−８−イルビニルエーテル、ペンタシクロペンタデカニルビニルエーテル、３−（ビニルオキシメチル）−３−エチルオキセタンの如きビニルエーテル；
ポリスチレン、ポリメチル（メタ）アクリレート、ポリ−ｎ−ブチル（メタ）アクリレート、ポリシロキサンの如き重合体分子鎖の末端にモノ（メタ）アクリロイル基を有するマクロモノマー等を挙げることができる。
これらの不飽和単量体（ｂ２）は、単独で又は２種以上を混合して使用することができる。
【００５５】
不飽和単量体（ｂ１）と不飽和単量体（ｂ２）の共重合体において、該共重合体中の不飽和単量体（ｂ１）の共重合割合は、好ましくは５〜５０質量％、更に好ましくは１０〜４０質量％である。このような範囲で不飽和単量体（ｂ１）を共重合させることにより、アルカリ現像性及び保存安定性に優れた着色組成物を得ることができる。
【００５６】
不飽和単量体（ｂ１）と不飽和単量体（ｂ２）の共重合体の具体例としては、例えば、特開平７−１４０６５４号公報、特開平８−２５９８７６号公報、特開平１０−３１３０８号公報、特開平１０−３００９２２号公報、特開平１１−１７４２２４号公報、特開平１１−２５８４１５号公報、特開２０００−５６１１８号公報、特開２００４−１０１７２８号公報等に開示されている共重合体を挙げることができる。
【００５７】
また、本発明においては、例えば、特開平５−１９４６７号公報、特開平６−２３０２１２号公報、特開平７−２０７２１１号公報、特開平０９−３２５４９４号公報、特開平１１−１４０１４４号公報、特開２００８−１８１０９５号公報等に開示されているように、側鎖に（メタ）アクリロイル基等の重合性不飽和結合を有するカルボキシル基含有重合体を、バインダー樹脂として使用することもできる。
【００５８】
本発明におけるバインダー樹脂は、ゲルパーミエーションクロマトグラフィー（以下、ＧＰＣと略す。）（溶出溶媒：テトラヒドロフラン）で測定したポリスチレン換算の重量平均分子量（Ｍｗ）が、通常、１，０００〜１００，０００、好ましくは３，０００〜５０，０００である。Ｍｗが小さすぎると、得られる被膜の残膜率等が低下したり、パターン形状、耐熱性等が損なわれたり、また電気特性が悪化するおそれがあり、一方大きすぎると、解像度が低下したり、パターン形状が損なわれたり、またスリットノズル方式による塗布時に乾燥異物が発生し易くなるおそれがある。
【００５９】
また、本発明におけるバインダー樹脂の重量平均分子量（Ｍｗ）と、数平均分子量（Ｍｎ）との比（Ｍｗ／Ｍｎ）は、好ましくは１．０〜５．０、より好ましくは１．０〜３．０である。なお、ここでいう、Ｍｎは、ＧＰＣ（溶出溶媒：テトラヒドロフラン）で測定したポリスチレン換算の数平均分子量である。
【００６０】
本発明におけるバインダー樹脂は、公知の方法により製造することができるが、例えば、特開２００３−２２２７１７号公報、特開２００６−２５９６８０号公報、国際公開第０７／０２９８７１号パンフレット等に開示されている方法により、その構造やＭｗ、Ｍｗ／Ｍｎを制御することもできる。
【００６１】
本発明において、バインダー樹脂は、単独で又は２種以上を混合して使用することができる。
【００６２】
本発明において、バインダー樹脂の含有量は、着色剤（Ａ）１００質量部に対して、通常、１０〜１，０００質量部、好ましくは２０〜５００質量部、より好ましくは５０〜３５０質量部、更に好ましくは１００〜２５０質量部である。バインダー樹脂の含有量が少なすぎると、例えば、アルカリ現像性が低下したり、得られる着色組成物の保存安定性が低下したりするおそれがあり、一方多すぎると、相対的に着色剤濃度が低下するため、薄膜として目的とする色濃度を達成することが困難となるおそれがある。
【００６３】
−架橋剤（Ｃ）−
本発明において架橋剤（Ｃ）とは、２個以上の重合可能な基を有する化合物をいう。重合可能な基としては、例えば、エチレン性不飽和基、オキシラニル基、オキセタニル基、Ｎ−アルコキシメチルアミノ基等を挙げることができる。本発明において、架橋剤（Ｃ）としては、２個以上の（メタ）アクリロイル基を有する化合物、又は２個以上のＮ−アルコキシメチルアミノ基を有する化合物が好ましい。
【００６４】
２個以上の（メタ）アクリロイル基を有する化合物の具体例としては、脂肪族ポリヒドロキシ化合物と（メタ）アクリル酸を反応させて得られる多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートを反応させて得られる多官能ウレタン（メタ）アクリレート、水酸基を有する（メタ）アクリレートと酸無水物を反応させて得られるカルボキシル基を有する多官能（メタ）アクリレート等を挙げることができる。
【００６５】
ここで、脂肪族ポリヒドロキシ化合物としては、例えば、エチレングリコール、プロピレングリコール、ポリエチレングリコール、ポリプロピレングリコールの如き２価の脂肪族ポリヒドロキシ化合物；グリセリン、トリメチロールプロパン、ペンタエリスリトール、ジペンタエリスリトールの如き３価以上の脂肪族ポリヒドロキシ化合物を挙げることができる。上記水酸基を有する（メタ）アクリレートとしては、例えば、２−ヒドロキシエチル(メタ)アクリレート、トリメチロールプロパンジ(メタ)アクリレート、ペンタエリスリトールトリ(メタ)アクリレート、ジペンタエリスリトールペンタ(メタ)アクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。
【００６６】
また、カプロラクトン変性された多官能（メタ）アクリレートとしては、例えば、特開平１１−４４９５５号公報の段落〔００１５〕〜〔００１８〕に記載されている化合物を挙げることができる。上記アルキレンオキサイド変性された多官能（メタ）アクリレートとしては、エチレンオキサイド及びプロピレンオキサイドから選ばれる少なくとも１種により変性されたビスフェノールＡジ（メタ）アクリレート、エチレンオキサイド及びプロピレンオキサイドから選ばれる少なくとも１種により変性されたイソシアヌル酸トリ（メタ）アクリレート、エチレンオキサイド及びプロピレンオキサイドから選ばれる少なくとも１種により変性されたトリメチロールプロパントリ（メタ）アクリレート、エチレンオキサイド及びプロピレンオキサイドから選ばれる少なくとも１種により変性されたペンタエリスリトールトリ（メタ）アクリレート、エチレンオキサイド及びプロピレンオキサイドから選ばれる少なくとも１種により変性されたペンタエリスリトールテトラ（メタ）アクリレート、エチレンオキサイド及びプロピレンオキサイドから選ばれる少なくとも１種により変性されたジペンタエリスリトールペンタ(メタ)アクリレート、エチレンオキサイド及びプロピレンオキサイドから選ばれる少なくとも１種により変性されたジペンタエリスリトールヘキサ(メタ)アクリレート等を挙げることができる。
【００６７】
また、２個以上のＮ−アルコキシメチルアミノ基を有する化合物としては、例えば、メラミン構造、ベンゾグアナミン構造、ウレア構造を有する化合物等を挙げることができる。なお、メラミン構造、ベンゾグアナミン構造とは、１以上のトリアジン環又はフェニル置換トリアジン環を基本骨格として有する化学構造をいい、メラミン、ベンゾグアナミン又はそれらの縮合物をも含む概念である。２個以上のＮ−アルコキシメチルアミノ基を有する化合物の具体例としては、Ｎ，Ｎ，Ｎ'，Ｎ'，Ｎ''，Ｎ''−ヘキサ（アルコキシメチル）メラミン、Ｎ，Ｎ，Ｎ'，Ｎ'−テトラ（アルコキシメチル）ベンゾグアナミン、Ｎ，Ｎ，Ｎ'，Ｎ'−テトラ（アルコキシメチル）グリコールウリル等を挙げることができる。
【００６８】
これらの架橋剤のうち、３価以上の脂肪族ポリヒドロキシ化合物と（メタ）アクリル酸を反応させて得られる多官能（メタ）アクリレート、カプロラクトン変性された多官能（メタ）アクリレート、多官能ウレタン（メタ）アクリレート、カルボキシル基を有する多官能（メタ）アクリレート、Ｎ，Ｎ，Ｎ'，Ｎ'，Ｎ''，Ｎ''−ヘキサ（アルコキシメチル）メラミン、Ｎ，Ｎ，Ｎ'，Ｎ'−テトラ（アルコキシメチル）ベンゾグアナミンが好ましい。３価以上の脂肪族ポリヒドロキシ化合物と（メタ）アクリル酸を反応させて得られる多官能（メタ）アクリレートの中では、トリメチロールプロパントリアクリレート、ペンタエリスリトールトリアクリレート、ジペンタエリスリトールペンタアクリレート、ジペンタエリスリトールヘキサアクリレートが、カルボキシル基を有する多官能（メタ）アクリレートの中では、ペンタエリスリトールトリアクリレートと無水こはく酸を反応させて得られる化合物、ジペンタエリスリトールペンタアクリレートと無水こはく酸を反応させて得られる化合物が、着色層の強度が高く、着色層の表面平滑性に優れ、かつ未露光部の基板上及び遮光層上に地汚れ、膜残り等を発生し難い点で特に好ましい。
本発明において、架橋剤（Ｃ）は、単独で又は２種以上を混合して使用することができる。
【００６９】
本発明における架橋剤（Ｃ）の含有量は、着色剤（Ａ）１００質量部に対して、１０〜１，０００質量部が好ましく、更に２０〜７００質量部、更に１００〜５００質量部、特に２００〜４００質量部が好ましい。この場合、架橋剤の含有量が少なすぎると、十分な硬化性が得られないおそれがある。一方、架橋剤の含有量が多すぎると、本発明の着色組成物にアルカリ現像性を付与した場合に、アルカリ現像性が低下し、未露光部の基板上あるいは遮光層上に地汚れ、膜残り等が発生しやすくなる傾向がある。
【００７０】
−特定化合物（Ｄ）−
本発明の着色組成物は特定化合物（Ｄ）を含む。これにより、キサンテン系化合物（ａ１）が発する蛍光を効率的に抑制し、カラーフィルタのコントラスト比が低下する問題を解決することができる。
【００７１】
本発明においては、特定化合物（Ｄ）として、下記式（２）で表されるフタロシアニン系化合物、アントラキノン系化合物、トリアリールメタン系化合物、アゾメチン系化合物、ポルフィリン系化合物、Ｃ．Ｉ．ソルベントブルー７０及びＣ．Ｉ．ソルベントブルー３８よりなる群から選ばれる少なくとも１種の化合物を含有する。
【００７２】
【化８】
2014012814.tif 000009
【００７３】
〔式（２）において、
Ｒ21〜Ｒ36は、相互に独立に、水素原子、飽和脂肪族炭化水素基、フェニル基、−ＯＨ、−ＣＯＯＨ、−ＳＯ3Ｈ、−(ＳＯ3)- (ＮＲ101Ｒ102Ｒ103Ｒ37)+、−ＳＯ3Ｍb又は−ＳＯ2ＮＨＲ38を表す。但し、Ｒ21〜Ｒ36のうち少なくとも１つは、−(ＳＯ3)- (ＮＲ101Ｒ102Ｒ103Ｒ37)+である。
Ｒ37及びＲ38は、相互に独立に、炭素数１〜１０の飽和脂肪族炭化水素基を表す。
Ｒ101〜Ｒ103は、相互に独立に、水素原子又は炭素数１〜１０の脂肪族炭化水素基を表す。
Ｍbは、ナトリウム原子又はカリウム原子を表す。
Ｍは、金属原子を表す。〕
【００７４】
Ｒ21〜Ｒ36における飽和脂肪族炭化水素基としては、炭素数１〜１０のアルキル基が好ましい。具体例としては、前述と同様のものを挙げることができる。
Ｍにおける金属原子としては、２価の金属原子が好ましく、例えば、Ｂｅ、Ｍｇ、Ｃａ、Ｂａ、Ａｌ、Ｓｉ、Ｃｄ、Ｈｇ、Ｃｒ、Ｆｅ、Ｃｏ、Ｎｉ、Ｃｕ、Ｚｎ、Ｇｅ、Ｐｄ、Ｃｄ、Ｓｎ、Ｐｔ、Ｐｂ、Ｓｒ、Ｍｎ等が挙げられる。中でも、Ｍｇ、Ｃａ、Ｃｏ、Ｚｎ、Ｐｄ、Ｃｕが好ましく、特にＣｕが好ましい。
Ｒ37及びＲ38としては、炭素数１〜１０のアルキル基が好ましく、炭素数２〜８のアルキル基がより好ましい。
Ｒ101〜Ｒ103における炭素数１〜１０の脂肪族炭化水素基としては、前述と同様のものを挙げることができる。
【００７５】
中でも、フタロシアニン系化合物としては、下記式（２−１）で表される銅フタロシアニン系化合物が好ましい。
【００７６】
【化９】
2014012814.tif 000010
【００７７】
〔式（２−１）において、
Ｒ39〜Ｒ42は、相互に独立に、飽和脂肪族炭化水素基、フェニル基、−(ＳＯ3)- (ＮＲ101Ｒ102Ｒ103Ｒ37)+、又は−ＳＯ2ＮＨＲ38を表す。但し、Ｒ39〜Ｒ42のうち少なくとも１つは、−(ＳＯ3)- (ＮＲ101Ｒ102Ｒ103Ｒ37)+であり、Ｒ101〜Ｒ103、Ｒ37及びＲ38は、前記と同義である。〕
【００７８】
Ｒ37及びＲ38としては炭素数１〜１０のアルキル基が好ましく、炭素数２〜８のアルキル基がより好ましい。式（２−１）において、Ｒ39〜Ｒ42のうち少なくとも１つは、−(ＳＯ3)- (ＮＲ101Ｒ102Ｒ103Ｒ37)+であるが、残余のＲ39〜Ｒ42は−ＳＯ2ＮＨＲ38であることが好ましい。更に好ましい態様は、Ｒ39が−(ＳＯ3)- (ＮＲ101Ｒ102Ｒ103Ｒ37)+であり、Ｒ40〜Ｒ42が−ＳＯ2ＮＨＲ38であり、かつＲ101〜Ｒ103がいずれも水素原子である。
【００７９】
本発明においては、特定化合物（Ｄ）として、Ｃ．Ｉ．ソルベントブルー７０及びＣ．Ｉ．ソルベントブルー３８も好ましく用いることができる。Ｃ．Ｉ．ソルベントブルー７０及びＣ．Ｉ．ソルベントブルー３８は式（２）で表されるフタロシアニン系化合物以外のフタロシアニン系化合物である。
【００８０】
アントラキノン系化合物としては、下記式（３）で表される化合物が好ましい。
【００８１】
【化１０】
2014012814.tif 000011
【００８２】
〔式（３）において、
Ｒ51〜Ｒ54は、相互に独立に、水素原子、炭素数１〜１０の飽和炭化水素基又は炭素数６〜１０の芳香族炭化水素基を表す。但し、前記飽和炭化水素基及び前記芳香族炭化水素基に含まれる水素原子は、−ＯＨ、−ＣＯＯＨ、−ＳＯ3Ｈ、−ＳＯ3Ｍc、−ＳＯ3Ｒ55、−ＳＯ2ＮＨ2、−ＳＯ2ＮＨＲ55、又は−ＳＯ2ＮＲ56Ｒ57で置換されていてもよい。
Ｒ55〜Ｒ57は、相互に独立に、炭素数１〜１０の飽和炭化水素基を表す。
Ｍcは、ナトリウム原子又はカリウム原子である。〕
【００８３】
Ｒ51〜Ｒ54、Ｒ55〜Ｒ57における飽和炭化水素基は、飽和脂肪族炭化水素基及び飽和脂環式炭化水素基のいずれでもよい。また、飽和脂肪族炭化水素基は、直鎖状及び分岐状のいずれの形態であってもよい。飽和脂肪族炭化水素基及び飽和脂環式炭化水素基の具体例としては、Ｒ1〜Ｒ4、Ｒ6における飽和炭化水素基と同様のものを挙げることができる。
また、Ｒ51〜Ｒ54における芳香族炭化水素基は、炭素数が６〜１０であれば特に限定されないが、アリール基が好ましく、具体例としては、Ｒ1〜Ｒ4における芳香族炭化水素基と同様のものを挙げることができる。
中でも、Ｒ51及びＲ53が水素原子であって、Ｒ52及びＲ54が、相互に独立に、炭素数１〜１０の飽和炭化水素基又は炭素数６〜１０の芳香族炭化水素基であることが好ましい。また、Ｒ52及びＲ54が炭素数６〜１０の芳香族炭化水素基である場合、Ｒ52及びＲ54のうちの少なくとも１つが−ＳＯ2ＮＨＲ55、又は−ＳＯ2ＮＲ56Ｒ57で置換されていることが好ましい。
Ｒ55〜Ｒ57は、飽和脂環式炭化水素基であることが好ましい。該飽和脂環式炭化水素基は炭素数４〜８であることが好ましく、炭素数５〜７であることがより好ましい。
【００８４】
トリアリールメタン系化合物としては、下記式（４）で表される化合物が好ましい。なお、下記式（４）におけるカチオン部には種々の共鳴構造が存在するが、それら共鳴構造については下記式で表わされるカチオン部と同等のものとする。
【００８５】
【化１１】
2014012814.tif 000012
【００８６】
〔式（４）において、
Ａｒはアレーン環を表す。
Ｒ61及びＲ62は、相互に独立に、水素原子又は炭素数１〜１０の脂肪族炭化水素基を表す。
Ｒ63及びＲ64は、相互に独立に、水素原子、炭素数１〜１０の飽和脂肪族炭化水素基又はフェニル基を表す。
Ｒ65は水素原子、炭素数１〜１０の飽和脂肪族炭化水素基、−ＣＯＯＲ72、又は塩素原子を表す。
Ｒ66及びＲ69は、相互に独立に、水素原子若しくは炭素数１〜１０の飽和脂肪族炭化水素基を表す。
Ｒ67及びＲ68は、相互に独立に、水素原子、炭素数１〜１０の飽和脂肪族炭化水素基又は塩素原子を表す。
Ｘ-は、アニオンを表す。
Ｚは、水素原子又は下記式（５）で表される基を表す。
Ｒ72は、水素原子又は炭素数１〜１０の飽和脂肪族炭化水素基を示す。〕
【００８７】
【化１２】
2014012814.tif 000013
【００８８】
〔式（５）において、
Ｒ70及びＲ71は、相互に独立に、水素原子又は炭素数１〜１０の飽和脂肪族炭化水素基を表す。〕
【００８９】
Ａｒにおけるアレーン環としては、炭素数６〜２０、更に炭素数６〜１０のアレーン環が好ましく、具体的には、ベンゼン環、ナフタレン環、ビフェニル環、アントラセン環を挙げることができる。
Ｒ61及びＲ62における炭素数１〜１０の脂肪族炭化水素基としては、飽和でも不飽和でもよいが、炭素数１〜１０の飽和脂肪族炭化水素基が好ましい。Ｒ61〜Ｒ72における炭素数１〜１０の飽和脂肪族炭化水素基の具体例としては、前述と同様のものを挙げることができる。
【００９０】
上記式（４）で表される化合物の中でも、下記式（４−１）で表される化合物がより好ましい。
【００９１】
【化１３】
2014012814.tif 000014
【００９２】
〔式（４−１）において、
Ａｒ2は、ｐ−フェニレン基又は１，４−ナフチレン基を表す。
Ｒ61〜Ｒ67、Ｒ71〜Ｒ72及びＸ-は、上記式（４）及び（５）におけるＲ61〜Ｒ67、Ｒ71〜Ｒ72及びＸ-と同義である。〕
【００９３】
Ｒ61及びＲ62としては、水素原子又は炭素数１〜６の飽和脂肪族炭化水素基が好ましい。
Ｒ63及びＲ64としては、水素原子又は炭素数１〜６の飽和脂肪族炭化水素基が好ましい。
Ｒ65及びＲ67としては、水素原子、炭素数１〜６の飽和脂肪族炭化水素基又は塩素原子が好ましく、水素原子又は炭素数１〜６の飽和脂肪族炭化水素基がより好ましい。
Ｒ66は、水素原子又は炭素数１〜６の飽和脂肪族炭化水素基が好ましい。
Ｒ70及びＲ71としては、水素原子又は炭素数１〜６の飽和脂肪族炭化水素基が好ましい。
Ｒ61〜Ｒ67、Ｒ70及びＲ71における飽和脂肪族炭化水素基の炭素数は１〜４がより好ましく、メチル基、エチル基が更に好ましい。
【００９４】
Ｘ-としては、例えば、シアノ基、ハロゲン化炭化水素基及びハロスルホニル基よりなる群から選ばれる少なくとも１種の電子吸引基を有するアニオンが挙げられ、より具体的には、下記式（ii）〜（vii）で表されるアニオンを挙げることができる。
【００９５】
【化１４】
2014012814.tif 000015
【００９６】
〔式（ii）において、Ｒ91は、連結基を有していてもよいハロゲン化炭化水素基を表す。〕
【００９７】
【化１５】
2014012814.tif 000016
【００９８】
〔式（iii）において、Ｒ92は、相互に独立に、炭素原子、水素原子及び連結基を有していてもよいハロゲン化炭化水素基を表し、Ｒ92同士が互いに結合して環を形成してもよい。〕
【００９９】
【化１６】
2014012814.tif 000017
【０１００】
〔式（iv）において、Ｒ93は、相互に独立に、連結基を有していてもよいハロゲン化アルキルスルホニル基、シアノ基又はハロスルホニル基を表し、Ｒ93が連結基を有していてもよいハロゲン化アルキルスルホニル基である場合は、Ｒ93同士が互いに結合して環を形成してもよい。〕
【０１０１】
【化１７】
2014012814.tif 000018
【０１０２】
〔式（ｖ）において、Ｒ94は連結基を有していてもよいハロゲン化炭化水素基を示し、Ｐはリン原子を示し、Ｈａｌはハロ基を表し、Ｒ94、Ｈａｌが各々複数存在する場合には、同一でも異なってもよい。ｂは０〜６の整数を示す。〕
【０１０３】
【化１８】
2014012814.tif 000019
【０１０４】
〔式（vi）において、Ｒ95は連結基を有していてもよいハロゲン化炭化水素基又はシアノ基を示し、Ｂはホウ素原子を表し、Ｈａｌはハロ基を示し、Ｒ95、Ｈａｌが各々複数存在する場合には、同一でも異なってもよい。ｃは０〜４の整数を示す。〕
【０１０５】
【化１９】
2014012814.tif 000020
【０１０６】
〔式（vii）において、Ｒ96は、相互に独立に、ハロスルホニル基又はハロゲン化アルキルスルホニル基を表す。〕
【０１０７】
式（ii）、式（iii）、式（ｖ）及び式（vi）において、Ｒ91、Ｒ92、Ｒ94及びＲ95のハロゲン化炭化水素基の骨格をなす炭化水素基としては、例えば、（１）脂肪族炭化水素基、（２）脂環式炭化水素基、（３）置換基として脂環式炭化水素基を有する脂肪族炭化水素基（以下、「脂環式炭化水素置換脂肪族炭化水素基」と称する）、（４）芳香族炭化水素基、（５）置換基として脂肪族炭化水素基を有する芳香族炭化水素基（以下、「脂肪族炭化水素置換芳香族炭化水素基」と称する）、（６）置換基として芳香族炭化水素基を有する脂肪族炭化水素基（以下、「芳香族炭化水素置換脂肪族炭化水素基」と称する）等を挙げることができる。有機溶媒に対する溶解性の観点から、かかる炭化水素基としては、以下の特性基であることが好ましい。
【０１０８】
即ち、（１）脂肪族炭化水素基としては、アルキル基が好ましく、その炭素数は、１〜２０、更に１〜８が好ましい。
（２）脂環式炭化水素基としては、脂環式飽和炭化水素基が好ましく、その炭素数は、３〜２０、更に３〜１２が好ましい。
（３）脂環式炭化水素置換脂肪族炭化水素基としては、脂環式飽和炭化水素置換アルキル基が好ましく、その総炭素数は、４〜２０、更に６〜１４が好ましい。
（４）芳香族炭化水素基としては、炭素数６〜１４、更に６〜１０）が好ましく、特にフェニル基が好ましい。
（５）脂肪族炭化水素置換芳香族炭化水素基としては、アルキル置換フェニル基が好ましく、その総炭素数は、７〜３０、更に７〜２０が好ましい。
（６）芳香族炭化水素置換脂肪族炭化水素基としては、アラルキル基が好ましく、その炭素数は、７〜３０、更に７〜２０でが好ましい。
なお、本段落におけるアルキル基は、直鎖状でも分岐鎖状でもよい。
【０１０９】
これらのうち、Ｒ91、Ｒ92、Ｒ94及びＲ95のハロゲン化炭化水素基の骨格をなす炭化水素基としては、（１）脂肪族炭化水素基、（３）脂環式炭化水素置換脂肪族炭化水素基、（４）芳香族炭化水素基（５）脂肪族炭化水素置換芳香族炭化水素基又は（６）芳香族炭化水素置換脂肪族炭化水素基が好ましく、アルキル基、脂環式飽和炭化水素置換アルキル基、フェニル基、アルキル置換フェニル基、アラルキル基がより好ましく、特にアルキル基が好ましい。なお、式（iii）においては、Ｒ92同士が互いに結合して２価の炭化水素基を形成してもよい。
【０１１０】
また、Ｒ91及びＲ92において、ハロゲン化炭化水素基中のハロゲンとしては、着色剤の耐熱性の観点から、フッ素が好ましい。置換基としてフッ素を選択することにより、耐熱性を高めることができる。
【０１１１】
また、Ｒ91、Ｒ92、Ｒ94及びＲ95のハロゲン化炭化水素基及びＲ93のハロゲン化アルキルスルホニル基における連結基としては、−Ｏ−、−Ｓ−、−ＣＯ−、−ＣＯＯ−、−ＣＯＮＨ−、−ＳＯ2−等を挙げることができる。そして、段落〔０１０３〕でいうところの炭素数は、該連結基を構成する炭素原子を除いた部分の総炭素数を意味する。
【０１１２】
本発明において、着色剤の耐熱性の観点から、Ｒ91、Ｒ92、Ｒ94及びＲ95としては、下記式（viii）又は（ix）で表される基が好ましく、特に、より酸性度の強い有機酸の共役塩基を形成する下記式（viii）で表される基が好ましい。
【０１１３】
【化２０】
2014012814.tif 000021
【０１１４】
〔式（viii）において、
Ｒ101は、水素原子、フッ素原子、アルキル基、フッ化アルキル基、脂環式炭化水素基、アルコキシ基、フッ化アルコキシ基、Ｒ102ＣＯＯＲ103−、又はＲ102ＣＯＯＲ103ＣＦＨ−を表す。
Ｒ102は、アルキル基、脂環式炭化水素基、ヘテロアリール基又は置換若しくは非置換のアリール基を表す。
Ｒ103は、アルカンジイル基を表す。
ｎは、１以上の整数を表す。
「＊」は、結合手であることを表す。〕
【０１１５】
【化２１】
2014012814.tif 000022
【０１１６】
〔式（ix）において、
Ｒ104〜Ｒ108は、相互に独立に、水素原子、フッ素原子、水酸基、アルキル基、フッ化アルキル基又はアルコキシ基を表す。但し、Ｒ104〜Ｒ108のうち少なくとも１つは、フッ素原子又はフッ化アルキル基である。
「＊」は、結合手であることを表す。〕
【０１１７】
式（viii）において、Ｒ101としては、フッ素原子、フッ化アルキル基、脂環式炭化水素基、フッ化アルコキシ基、Ｒ102ＣＯＯＲ103−、又はＲ102ＣＯＯＲ103ＣＦＨ−が好ましく、特にフッ素原子、脂環式炭化水素基、パーフルオロアルコキシ基、Ｒ102ＣＯＯＲ103−、又はＲ102ＣＯＯＲ103ＣＦＨ−が好ましい。
Ｒ102は、アルキル基、脂環式炭化水素基、ヘテロアリール基又は置換若しくは非置換のアリール基を示すが、アルキル基は直鎖状でも分岐鎖状でもよく、アルキル基の炭素数は１〜１２、更に１〜８が好ましい。脂環式炭化水素基は２〜４環の橋かけ脂環式炭化水素基でもよく、脂環式炭化水素基の炭素数は３〜２０、更に３〜１２が好ましい。ヘテロアリール基としては、窒素原子、酸素原子及び硫黄原子から選ばれる１以上のヘテロ原子を含む５〜１０員の芳香族複素環から構成される基が好ましい。アリール基としては、炭素数６〜１４、更に６〜１０のアリール基が好ましく、特にフェニル基が好ましい。なお、置換基としては、例えば、炭素数１〜６のアルキル基、炭素数１〜６のアルコキシ基、ハロゲン原子又はトリフルオロメチル基が挙げられ、置換基の位置及び数は任意であり、置換基を２以上有する場合、当該置換基は同一でも異なっていてもよい。
また、Ｒ103は、アルカンジイル基を示すが、炭素数１〜６のアルカンジイル基が好ましい。具体的には、メチレン基、エチレン基、エタン−１，１−ジイル基、プロパン−１，１−ジイル基、プロパン−１，２−ジイル基、プロパン−１，３−ジイル基、プロパン−２，２−ジイル基、ブタン−１，２−ジイル基、ブタン−１，３−ジイル基、ブタン−１，４−ジイル基、ペンタン−１，４−ジイル基、ペンタン−１，５−ジイル基、ヘキサン−１，５−ジイル基、ヘキサン−１，６−ジイル基等を挙げることができる。中でも、製造し易さの点から、エチレン基が好ましい。
なお、ｎの上限は、１０が好ましく、８がより好ましい。
また、式（ix）においては、Ｒ104〜Ｒ108のうち少なくとも３つがフッ素原子又はフッ化アルキル基であることが好ましい。なお、式（iii）においては、Ｒ92同士が互いに結合してフッ化アルキレン基、特にパーフルオロアルキレン基を形成することも好ましい。
【０１１８】
式（iv）及び式（vii）において、Ｒ93及びＲ96のハロスルホニル基としては、例えば、ＦＳＯ2基、ＣｌＳＯ2基、ＢｒＳＯ2基、ＩＳＯ2基が挙げられ、中でも、ＦＳＯ2基が好ましい。
【０１１９】
式（iv）及び式（vii）において、Ｒ93及びＲ96のハロゲン化アルキルスルホニル基の骨格をなすアルキル基は直鎖状でも分岐鎖状でもよく、炭素数は１〜８が好ましい。該アルキル基の具体例としては、前述と同様のものを挙げることができる。また、ハロゲン化アルキルスルホニル基におけるハロ基としては、フルオロ基が好ましい。
ハロゲン化アルキルスルホニル基としては、パーフルオロアルキルスルホニル基が好ましく、例えば、ＣＦ3ＳＯ2基、ＣＦ3ＣＦ2ＳＯ2基、（ＣＦ3）2ＣＦＳＯ2基、ＣＦ3ＣＦ2ＣＦ2ＳＯ2基、ＣＦ3ＣＦ2ＣＦ2ＣＦ2ＳＯ2基、（ＣＦ3）2ＣＦＣＦ2ＳＯ2基、ＣＦ3ＣＦ2（ＣＦ3）ＣＦＳＯ2基、（ＣＦ3）3ＣＳＯ2基が挙げられる。中でも、ＣＦ3ＳＯ2基が好ましい。
【０１２０】
上記式（ii）又は（iii）で表されるアニオンの代表例としては、例えば、下記化合物群ｅ及び化合物群ｆに示すアニオンを挙げることができる。
【０１２１】
【化２２】
2014012814.tif 000023
【０１２２】
【化２３】
2014012814.tif 000024
【０１２３】
上記式（iv）で表されるアニオンの代表例としては、例えば、下記化合物群ｇに示すアニオンの他、［（ＣＮ）2Ｎ］-、［（ＦＳＯ2）2Ｎ］-、［（ＦＳＯ2）Ｎ（ＣＦ3ＳＯ2）］-、［（ＦＳＯ2）Ｎ（ＣＦ3ＣＦ2ＳＯ2）］-、［（ＦＳＯ2）Ｎ｛（ＣＦ3）2ＣＦＳＯ2｝］-、［（ＦＳＯ2）Ｎ（ＣＦ3ＣＦ2ＣＦ2ＳＯ2）］-、［（ＦＳＯ2）Ｎ（ＣＦ3ＣＦ2ＣＦ2ＣＦ2ＳＯ2）］-、［（ＦＳＯ2）Ｎ｛（ＣＦ3）2ＣＦＣＦ2ＳＯ2｝］-、［（ＦＳＯ2）Ｎ｛ＣＦ3ＣＦ2（ＣＦ3）ＣＦＳＯ2｝］-、［（ＦＳＯ2）Ｎ｛（ＣＦ3）3ＣＳＯ2｝］-等を挙げることができる。
【０１２４】
【化２４】
2014012814.tif 000025
【０１２５】
上記式（ｖ）で表されるアニオンの代表例としては、ＰＦ6-の他、特表２００７−５０３４７７号公報等に記載のアニオンが挙げられるが、特に（Ｃ2Ｆ5）2ＰＦ4-、（Ｃ2Ｆ5）3ＰＦ3-、（ｎ−Ｃ3Ｆ7）3ＰＦ3-、（ｎ−Ｃ4Ｆ9）3ＰＦ3-、［（ＣＦ3）2ＣＦ］3ＰＦ3-、［（ＣＦ3）2ＣＦ］2ＰＦ4-、［（ＣＦ3）2ＣＦＣＦ2］3ＰＦ3-、［（ＣＦ3）2ＣＦＣＦ2］2ＰＦ4-が好ましい。
【０１２６】
上記式（vi）で表されるアニオンの代表例としては、ＢＦ4-、Ｂ（ＣＮ）4-の他、特表２００７−５０３４７７号公報等に記載のアニオンが挙げられるが、特にＢ（ＣＮ）4-、Ｂ（ＣＮ）Ｆ3-、Ｂ（ＣＮ）2Ｆ2-、Ｂ（ＣＮ）3Ｆ-、（ＣＦ3）4Ｂ-、（Ｃ6Ｆ5）4Ｂ-、［（ＣＦ3）2Ｃ6Ｈ3］4Ｂ-が好ましい。
【０１２７】
上記式（vii）で表されるアニオンの代表例としては、特表２００７−５０３４７７号公報、ＷＯ２０１１／１５８７４８号パンフレット等に記載のアニオンが挙げられるが、特に（ＣＦ3ＳＯ2）3Ｃ-が好ましい。
【０１２８】
Ｘ-としては、ハロゲンイオンを採用することもできる。前記ハロゲンイオンとしては、フッ化物イオン、塩化物イオン、臭素イオン等を挙げることができる。
【０１２９】
本発明においては、上記式（４）で表されるトリアリールメタン系化合物の中でも、輝度及び色純度の向上の観点から、下記式（６）で表されるトリアリールメタン系化合物がより好ましい。
【０１３０】
【化２５】
2014012814.tif 000026
【０１３１】
〔式（６）において、
Ｒ61、Ｒ62、Ｒ63、Ｒ64、Ｒ70、Ｒ71及びＸ-は、上記式（４）及び（５）におけるＲ61、Ｒ62、Ｒ63、Ｒ64、Ｒ70、Ｒ71及びＸ-と同義である。〕
【０１３２】
上記式（６）において、Ｒ61、Ｒ62、Ｒ70及Ｒ71としては、炭素数１〜８、更に炭素数１〜６、更に炭素数１〜４のアルキル基が好ましい。また、Ｒ63としては、炭素数１〜８、更に炭素数１〜６のアルキル基であるか、又はフェニル基であることが好ましい。更に、Ｒ64としては、炭素数１〜８、更に炭素数１〜６、更に炭素数１〜４のアルキル基であるか、又は水素原子であることが好ましい。
【０１３３】
上記式（４）で表されるトリアリールメタン系化合物の具体例としては、例えば、下記の化合物群ｈに示す化合物を挙げることができる。
【０１３４】
【化２６】
2014012814.tif 000027
【０１３５】
アゾメチン系化合物としては、例えば、ダイトーケミックス製のＣｙａｎ−１、Ｃｙａｎ−２、Ｃｙａｎ−３、Ｃｙａｎ−４、Ｃｙａｎ−１０１等の市販品を使用することができる。
【０１３６】
ポルフィリン系化合物としては、例えば、山田化学製のＴＡＰ−２、ＴＡＰ−５、ＴＡＰ−９、ＴＡＰ−１０、ＴＡＰ−１２、ＴＡＰ−１８、ＴＡＰ−４５等の市販品を使用することができる。
【０１３７】
本発明において、特定化合物（Ｄ）の含有量は、キサンテン系化合物（ａ１）１００質量部に対して１〜５００質量部が好ましく、更に５〜４００質量部、更に２０〜３００質量部、更に６０〜２５０質量部が好ましい。この場合、特定化合物（Ｄ）の含有量が少なすぎると、キサンテン系化合物（ａ１）が発する蛍光の抑制が不十分で、カラーフィルタのコントラスト比が低下しやすくなる傾向にあり、一方多すぎると、カラーフィルタの輝度が低下しやすくなる傾向がある。
【０１３８】
−光重合開始剤−
本発明の着色組成物には、光重合開始剤を含有せしめることができる。これにより、着色組成物に感放射線性を付与することができる。本発明に用いる光重合開始剤は、可視光線、紫外線、遠紫外線、電子線、Ｘ線等の放射線の露光により、架橋剤（Ｃ）の重合を開始しうる活性種を発生する化合物である。
【０１３９】
このような光重合開始剤としては、例えば、チオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物、オニウム塩系化合物等を挙げることができる。
【０１４０】
本発明において、光重合開始剤は、単独で又は２種以上を混合して使用することができる。光重合開始剤としては、チオキサントン系化合物、アセトフェノン系化合物、ビイミダゾール系化合物、トリアジン系化合物、Ｏ−アシルオキシム系化合物の群から選ばれる少なくとも１種が好ましい。
【０１４１】
本発明における好ましい光重合開始剤のうち、チオキサントン系化合物の具体例としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【０１４２】
また、アセトフェノン系化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【０１４３】
また、ビイミダゾール系化合物の具体例としては、２，２'−ビス（２−クロロフェニル）−４，４'，５，５'−テトラフェニル−１，２'−ビイミダゾール、２，２'−ビス（２，４−ジクロロフェニル）−４，４'，５，５'−テトラフェニル−１，２'−ビイミダゾール、２，２'−ビス（２，４，６−トリクロロフェニル）−４，４'，５，５'−テトラフェニル−１，２'−ビイミダゾール等を挙げることができる。
【０１４４】
なお、他の光重合開始剤としてビイミダゾール系化合物を用いる場合、水素供与体を併用することが、感度を改良することができる点で好ましい。ここでいう「水素供与体」とは、露光によりビイミダゾール系化合物から発生したラジカルに対して、水素原子を供与することができる化合物を意味する。水素供与体としては、例えば、２−メルカプトベンゾチアゾール、２−メルカプトベンゾオキサゾール等のメルカプタン系水素供与体；４，４'−ビス（ジメチルアミノ）ベンゾフェノン、４，４'−ビス（ジエチルアミノ）ベンゾフェノン等のアミン系水素供与体を挙げることができる。本発明において、水素供与体は、単独で又は２種以上を混合して使用することができるが、１種以上のメルカプタン系水素供与体と１種以上のアミン系水素供与体とを組み合わせて使用することが、さらに感度を改良することができる点で好ましい。
【０１４５】
また、トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【０１４６】
また、Ｏ−アシルオキシム系化合物の具体例としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）等を挙げることができる。Ｏ−アシルオキシム系化合物の市販品としては、ＮＣＩ−８３１、ＮＣＩ−９３０（以上、株式会社ＡＤＥＫＡ社製）等を使用することもできる。
【０１４７】
本発明において、アセトフェノン系化合物等のビイミダゾール系化合物以外の光重合開始剤を用いる場合には、増感剤を併用することもできる。このような増感剤としては、例えば、４，４'−ビス（ジメチルアミノ）ベンゾフェノン、４，４'−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【０１４８】
本発明において、光重合開始剤の含有量は、架橋剤（Ｃ）１００質量部に対して、０．０１〜１２０質量部が好ましく、特に１〜１００質量部が好ましい。この場合、光重合開始剤の含有量が少なすぎると、露光による硬化が不十分となるおそれがあり、一方多すぎると、形成された着色層が現像時に基板から脱落しやすくなる傾向がある。
【０１４９】
−溶媒−
本発明の着色組成物は、上記（Ａ）〜（Ｄ）成分、及び任意的に加えられる他の成分を含有するものであるが、通常、溶媒を配合して液状組成物として調製される。上記溶媒としては、着色組成物を構成する（Ａ）〜（Ｄ）成分や他の成分を分散又は溶解し、かつこれらの成分と反応せず、適度の揮発性を有するものである限り、適宜に選択して使用することができる。
【０１５０】
このような溶媒のうち、例えば、
エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；
【０１５１】
乳酸メチル、乳酸エチル等の乳酸アルキルエステル類；
メタノール、エタノール、プロパノール、ブタノール、イソプロパノール、イソブタノール、ｔ−ブタノール、オクタノール、２−エチルヘキサノール、シクロヘキサノール等の（シクロ）アルキルアルコール類；
ジアセトンアルコール等のケトアルコール類；
【０１５２】
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、３−メトキシブチルアセテート、３−メチル−３−メトキシブチルアセテート等の（ポリ）アルキレングリコールモノアルキルエーテルアセテート類；
ジエチレングリコールジメチルエーテル、ジエチレングリコールメチルエチルエーテル、ジエチレングリコールジエチルエーテル、テトラヒドロフラン等の他のエーテル類；
メチルエチルケトン、シクロヘキサノン、２−ヘプタノン、３−ヘプタノン等のケトン類；
【０１５３】
プロピレングリコールジアセテート、１，３−ブチレングリコールジアセテート、１，６−ヘキサンジオールジアセテート等のジアセテート類；
３−メトキシプロピオン酸メチル、３−メトキシプロピオン酸エチル、３−エトキシプロピオン酸メチル、３−エトキシプロピオン酸エチル、エトキシ酢酸エチル、３−メチル−３−メトキシブチルプロピオネート等のアルコキシカルボン酸エステル類；
酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の他のエステル類；
トルエン、キシレン等の芳香族炭化水素類；
Ｎ，Ｎ−ジメチルホルムアミド、Ｎ，Ｎ−ジメチルアセトアミド、Ｎ−メチルピロリドン等のアミド又はラクタム類
等を挙げることができる。
【０１５４】
これらの溶媒のうち、溶解性、顔料分散性、塗布性等の観点から、プロピレングリコールモノメチルエーテル、プロピレングリコールモノエチルエーテル、エチレングリコールモノメチルエーテルアセテート、プロピレングリコールモノメチルエーテルアセテート、プロピレングリコールモノエチルエーテルアセテート、３−メトキシブチルアセテート、ジエチレングリコールジメチルエーテル、ジエチレングリコールメチルエチルエーテル、シクロヘキサノン、２−ヘプタノン、３−ヘプタノン、１，３−ブチレングリコールジアセテート、１，６−ヘキサンジオールジアセテート、乳酸エチル、３−メトキシプロピオン酸エチル、３−エトキシプロピオン酸メチル、３−エトキシプロピオン酸エチル、３−メチル−３−メトキシブチルプロピオネート、酢酸ｎ−ブチル、酢酸ｉ−ブチル、ぎ酸ｎ−アミル、酢酸ｉ−アミル、プロピオン酸ｎ−ブチル、酪酸エチル、酪酸ｉ−プロピル、酪酸ｎ−ブチル、ピルビン酸エチル等が好ましい。
本発明において、溶媒は、単独で又は２種以上を混合して使用することができる。
【０１５５】
溶媒の含有量は、特に限定されるものではないが、着色組成物の溶媒を除いた各成分の合計濃度が、５〜５０質量％となる量が好ましく、１０〜４０質量％となる量がより好ましい。このような態様とすることにより、分散性、安定性の良好な着色剤分散液、並びに塗布性、安定性の良好な着色組成物を得ることができる。
【０１５６】
−添加剤−
本発明の着色組成物は、必要に応じて、種々の添加剤を含有することもできる。
添加剤としては、例えば、ガラス、アルミナ等の充填剤；ポリビニルアルコール、ポリ（フロオロアルキルアクリレート）類等の高分子化合物；フッ素系界面活性剤、シリコン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤等を挙げることができる。
【０１５７】
本発明の着色組成物は、適宜の方法により調製することができ、その調製方法としては、例えば、特開２００８−５８６４２号公報、特開２０１０−１３２８７４号公報等に開示されている方法を挙げることができる。着色剤としてキサンテン系化合物と顔料の両方を使用する場合、特開２０１０−１３２８７４号公報に開示されているように、染料溶液を第１のフィルタに通した後、第１のフィルタを通過した染料溶液を、別途調製した顔料分散液等と混合し、得られた着色組成物を第２のフィルタに通すことにより調製する方法を採用することができる。また、キサンテン系化合物と、上記（Ｂ）〜（Ｄ）成分、並びに必要に応じて使用する他の成分を溶媒に溶解し、得られた溶液を第１のフィルタに通した後、第１のフィルタを通過した溶液を、別途調製した顔料分散液と混合し、得られた着色組成物を第２のフィルタに通すことにより調製する方法を採用してもよい。また、染料溶液を第１のフィルタに通した後、第１のフィルタを通過した染料溶液と、上記（Ｂ）〜（Ｄ）成分、並びに必要に応じて使用する他の成分を混合・溶解し、得られた溶液を第２のフィルタに通し、更に第２のフィルタを通過した溶液を、別途調製した顔料分散液と混合し、得られた着色組成物を第３のフィルタに通すことにより調製する方法も採用することができる。
【０１５８】
カラーフィルタ及びその製造方法
本発明のカラーフィルタは、本発明の着色組成物を用いて形成された着色層を備えるものである。
【０１５９】
カラーフィルタを製造する方法としては、第一に次の方法が挙げられる。まず、基板の表面上に、必要に応じて、画素を形成する部分を区画するように遮光層（ブラックマトリックス）を形成する。次いで、この基板上に、例えば、赤色の本発明の感放射線性着色組成物の液状組成物を塗布したのち、プレベークを行って溶媒を蒸発させ、塗膜を形成する。次いで、この塗膜にフォトマスクを介して露光したのち、アルカリ現像液を用いて現像して、塗膜の未露光部を溶解除去する。その後、ポストベークすることにより、赤色の画素パターンが所定の配列で配置された画素アレイを形成する。
【０１６０】
次いで、緑色又は青色の各感放射線性着色組成物を用い、上記と同様にして、各感放射線性着色組成物の塗布、プレベーク、露光、現像及びポストベークを行って、緑色の画素アレイ及び青色の画素アレイを同一基板上に順次形成する。これにより、赤色、緑色及び青色の三原色の画素アレイが基板上に配置されたカラーフィルタが得られる。但し、本発明においては、各色の画素を形成する順序は、上記のものに限定されない。また、カラーフィルタを製造する第一の方法においては、上記青色、緑色、赤色の画素アレイのいずれか１以上が、本発明の着色組成物を用いて形成された着色層であればよい。
【０１６１】
また、ブラックマトリックスは、スパッタや蒸着により成膜したクロム等の金属薄膜を、フォトリソグラフィー法を利用して所望のパターンとすることにより形成することができるが、黒色の顔料が分散された感放射線性着色組成物を用いて、上記画素の形成の場合と同様にして形成することもできる。
【０１６２】
カラーフィルタを形成する際に使用される基板としては、例えば、ガラス、シリコン、ポリカーボネート、ポリエステル、芳香族ポリアミド、ポリアミドイミド、ポリイミド等を挙げることができる。
また、これらの基板には、所望により、シランカップリング剤等による薬品処理、プラズマ処理、イオンプレーティング、スパッタリング、気相反応法、真空蒸着等の適宜の前処理を施しておくこともできる。
【０１６３】
感放射線性着色組成物を基板に塗布する際には、スプレー法、ロールコート法、回転塗布法（スピンコート法）、スリットダイ塗布法、バー塗布法等の適宜の塗布法を採用することができるが、特に、スピンコート法、スリットダイ塗布法を採用することが好ましい。
【０１６４】
プレベークは、通常、減圧乾燥と加熱乾燥を組み合わせて行われる。減圧乾燥は、通常５０〜２００Ｐａに到達するまで行う。また、加熱乾燥の条件は、通常７０〜１１０℃で１〜１０分程度である。
【０１６５】
塗布厚さは、乾燥後の膜厚として、通常、０．６〜８μｍ、好ましくは１．２〜５μｍである。
【０１６６】
画素及びブラックマトリックスから選ばれる少なくとも１種を形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、ＸｅＣｌエキシマーレーザー、窒素レーザー等のレーザー光源等を挙げることができるが、波長が１９０〜４５０ｎｍの範囲にある放射線が好ましい。
【０１６７】
放射線の露光量は、一般的には１０〜１０，０００Ｊ／ｍ2が好ましい。
また、上記アルカリ現像液としては、例えば、炭酸ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
【０１６８】
アルカリ現像液には、例えば、メタノール、エタノール等の水溶性有機溶剤や界面活性剤等を適量添加することもできる。なお、アルカリ現像後は、通常、水洗する。
現像処理法としては、シャワー現像法、スプレー現像法、ディップ（浸漬）現像法、パドル（液盛り）現像法等を適用することができる。現像条件は、常温で５〜３００秒が好ましい。
【０１６９】
ポストベークの条件は、通常１８０〜２８０℃で１０〜６０分程度である。
このようにして形成された画素の膜厚は、通常０．５〜５μｍ、好ましくは１．０〜３μｍである。
【０１７０】
また、カラーフィルタを製造する第二の方法として、特開平７−３１８７２３号公報、特開２０００−３１０７０６号公報等に開示されている、インクジェット方式により各色の画素を得る方法を採用することができる。この方法においては、まず、基板の表面上に、遮光機能も兼ねた隔壁を形成する。次いで、形成された隔壁内に、例えば、赤色の本発明の熱硬化性着色組成物の液状組成物を、インクジェット装置により吐出したのち、プレベークを行って溶媒を蒸発させる。次いで、この塗膜を必要に応じて露光したのち、ポストベークすることにより硬化させ、赤色の画素パターンを形成する。
【０１７１】
次いで、緑色又は青色の各熱硬化性着色組成物を用い、上記と同様にして、緑色の画素パターン及び青色の画素パターンを同一基板上に順次形成する。これにより、赤色、緑色及び青色の三原色の画素パターンが基板上に配置されたカラーフィルタが得られる。但し、本発明においては、各色の画素を形成する順序は、上記のものに限定されない。また、カラーフィルタを製造する第二の方法においても、上記青色、緑色、赤色の画素アレイのいずれか１以上が、本発明の着色組成物を用いて形成された着色層であればよい。
【０１７２】
なお、隔壁は、遮光機能のみならず、区画内に吐出された各色の熱硬化性着色組成物が混色しないための機能も果たしているため、上記した第一の方法で使用されるブラックマトリックスに比べ、膜厚が厚い。したがって、隔壁は、通常、黒色感放射線性組成物を用いて形成される。
カラーフィルタを形成する際に使用される基板や放射線の光源、また、プレベークやポストベークの方法や条件は、上記した第一の方法と同様である。このようにして、インクジェット方式により形成された画素の膜厚は、隔壁の高さと同程度である。
【０１７３】
このようにして得られた画素パターン上に、必要に応じて保護膜を形成した後、透明導電膜をスパッタリングにより形成する。透明導電膜を形成した後、更にスペーサーを形成してカラーフィルタとすることもできる。スペーサーは、通常、感放射線性組成物を用いて形成されるが、遮光性を有するスペーサー（ブラックスペーサー）とすることもできる。この場合、黒色の着色剤が分散された着色感放射線性組成物が用いられるが、本発明の着色組成物は、かかるブラックスペーサーの形成にも好適に使用することができる。
このようにして得られる本発明のカラーフィルタは、輝度及び色純度が極めて高いため、カラー液晶表示素子、カラー撮像管素子、カラーセンサー、有機ＥＬ表示素子、電子ペーパー等に極めて有用である。
【０１７４】
表示素子
本発明の表示素子は、本発明のカラーフィルタを具備するものである。表示素子としては、カラー液晶表示素子、有機ＥＬ表示素子、電子ペーパー等を挙げることができる。
本発明のカラーフィルタを具備するカラー液晶表示素子は、透過型でも反射型でもよく、適宜の構造を採ることができる。例えば、カラーフィルタを、薄膜トランジスター（ＴＦＴ）が配置された駆動用基板とは別の基板上に形成して、駆動用基板とカラーフィルタを形成した基板とが、液晶層を介して対向した構造を採ることができ、さらに薄膜トランジスター（ＴＦＴ）が配置された駆動用基板の表面上にカラーフィルタを形成した基板と、ＩＴＯ（錫をドープした酸化インジュウム）電極を形成した基板とが、液晶層を介して対向した構造を採ることもできる。後者の構造は、開口率を格段に向上させることができ、明るく高精細な液晶表示素子が得られるという利点を有する。
【０１７５】
本発明のカラーフィルタを具備するカラー液晶表示素子は、冷陰極蛍光管（ＣＣＦＬ：Ｃｏｌｄ  Ｃａｔｈｏｄｅ  Ｆｌｕｏｒｅｓｃｅｎｔ  Ｌａｍｐ）の他、白色ＬＥＤを光源とするバックライトユニットを具備することができる。白色ＬＥＤとしては、例えば、赤色ＬＥＤと緑色ＬＥＤと青色ＬＥＤを組み合わせて混色により白色光を得る白色ＬＥＤ、青色ＬＥＤと赤色ＬＥＤと緑色蛍光体を組み合わせて混色により白色光を得る白色ＬＥＤ、青色ＬＥＤと赤色発光蛍光体と緑色発光蛍光体を組み合わせて混色により白色光を得る白色ＬＥＤ、青色ＬＥＤとＹＡＧ系蛍光体の混色により白色光を得る白色ＬＥＤ、青色ＬＥＤと橙色発光蛍光体と緑色発光蛍光体を組み合わせて混色により白色光を得る白色ＬＥＤ、紫外線ＬＥＤと赤色発光蛍光体と緑色発光蛍光体と青色発光蛍光体を組み合わせて混色により白色光を得る白色ＬＥＤ等を挙げることができる。
【０１７６】
本発明のカラーフィルタを具備するカラー液晶表示素子には、ＴＮ（Ｔｗｉｓｔｅｄ  Ｎｅｍａｔｉｃ）型、ＳＴＮ（Ｓｕｐｅｒ  Ｔｗｉｓｔｅｄ  Ｎｅｍａｔｉｃ）型、ＩＰＳ（Ｉｎ−Ｐｌａｎｅｓ  Ｓｗｉｔｃｈｉｎｇ）型、ＶＡ（Ｖｅｒｔｉｃａｌ  Ａｌｉｇｎｍｅｎｔ）型、ＯＣＢ（Ｏｐｔｉｃａｌｌｙ  Ｃｏｍｐｅｎｓａｔｅｄ  Ｂｉｒｅｆｒｉｎｇｅｎｃｅ）型等の適宜の液晶モードが適用できる。
【０１７７】
また、本発明のカラーフィルタを具備する有機ＥＬ表示素子は、適宜の構造をとることが可能であり、例えば、特開平１１−３０７２４２号公報に開示されている構造を挙げることができる。
また、本発明のカラーフィルタを具備する電子ペーパーは、適宜の構造をとることが可能であり、例えば、特開２００７−４１１６９号公報に開示されている構造を挙げることができる。
【実施例】
【０１７８】
以下、実施例を挙げて、本発明の実施の形態をさらに具体的に説明する。但し、本発明は、下記実施例に限定されるものではない。
【０１７９】
＜キサンテン系化合物（ａ１）の合成＞
合成例１
攪拌子を入れた２００ｍＬのナス型フラスコに、Ｃ．Ｉ．アシッドレッド５２を２．９ｇ（５．０ｍｍｏｌ）、イオン交換水を２９ｍＬ加え、撹拌しながらオイルバスにてバス温８５℃に加熱した。この溶液に対し、イオン交換水６０ｇにトリブチルヘキサデシルホスホニウムブロミド５．２ｇ（１０．２６ｍｍｏｌ）を室温で溶解して得られた溶液を同温度で少しずつ添加した。全てを添加した時点で、非水溶性の着色したオイル状物質が生成することを確認した。その後、同温度で１時間攪拌した後、アイスバスを使用して室温付近まで冷却した。上澄みをデカンテーションにて除去し、続いて残渣をイオン交換水で洗浄した。この残渣をメタノールに溶解して回収後、ロータリーエバポレーターを使用して減圧濃縮した。得られたオイル状の残渣を５０℃で１２時間減圧乾燥することにより、赤紫色の固体を６．１ｇ得た。
1Ｈ−ＮＭＲスペクトル（溶剤：重水素化クロロホルム）測定により、得られた化合物が下記式（Ａ１）で表される化合物であることを確認した。この化合物を、着色剤（Ａ１）とする。
【０１８０】
【化２７】
2014012814.tif 000028
【０１８１】
合成例２
攪拌子を入れた１００ｍＬのナス型フラスコにクロロホルム２５．２ｇ、脱水ＤＭＦ１．７２ｇを加え、窒素気流下１０℃以下に冷却し、塩化チオニル２．２７ｇ（１９．１ｍｍｏｌ）を添加して同温度で３０分撹拌した。その後アシッドレッド２８９を３．５ｇ（５．１７ｍｍｏｌ）を加え窒素気流下３５℃で３時間攪拌した後、塩化チオニルをさらに０．２４６ｇ（２．０７ｍｍｏｌ）添加し、同温度でさらに１．５時間撹拌を続けた。反応混合物を５℃に冷却し、同温度でドデシルアミン３．２６ｇ（１７．６ｍｍｏｌ）、トリエチルアミン５．４６ｇ（５４．０ｍｍｏｌ）を添加して１０分撹拌後、４０℃にて計１５時間撹拌を続けた。反応混合物をロータリーエバポレーターで減圧濃縮後、メタノールを１２．３ｇ添加して得られた溶液を液量が約半分になるまで再度濃縮した。次いでメタノール１７．８ｇならびに酢酸１．２３ｇを添加し、得られた混合物を室温で３０分撹拌した。その後、前記の混合物を大量の水に滴下して赤色固体を析出させ、吸引ろ過にて濾取し十分に水洗した。得られた固体を少量のジイソプロピルエーテル、次いでヘキサンで十分洗浄後、６０℃にて１２時間減圧乾燥することにより４．１３ｇの固体を得た（収率９７．２％）。ＭＳスペクトルにより、得られた赤色固体は下記式（Ａ２）で表される化合物であることが確認された。この化合物を着色剤（Ａ２）とする。
【０１８２】
【化２８】
2014012814.tif 000029
【０１８３】
合成例３
特開２０１０−０３２９９９号公報の合成例３を参考にして、下記式（Ａ３）で表される化合物を合成した。この化合物を、着色剤（Ａ３）とする。
【０１８４】
【化２９】
2014012814.tif 000030
【０１８５】
合成例４
特開２０１２−１８１５０５号公報の合成例３を参考にして、下記式（Ａ４）で表される化合物を合成した。この化合物を、着色剤（Ａ４）とする。
【０１８６】
【化３０】
2014012814.tif 000031
【０１８７】
合成例５
特許４４９２７６０号明細書の合成例を参考にして、下記式（Ａ５）で表される化合物を合成した。この化合物を、着色剤（Ａ５）とする、
【０１８８】
【化３１】
2014012814.tif 000032
【０１８９】
＜特定化合物（Ｄ）の合成＞
合成例６
攪拌子を投入したスクリュー管に、Ｃ．Ｉ．ベーシックブルー７を１．４ｇ（２．７２ｍｍｏｌ）、ビス（トリフルオロメタンスルホニル）イミドカリウム（森田化学社製）１．３０３ｇ（４．０８ｍｍｏｌ）、クロロホルム２０ｍＬ及び水１０ｍＬを加え、室温で７時間攪拌した。水層を分離除去後、有機層を２回水洗し減圧下で濃縮し、更に得られた固体を減圧乾燥することにより、青黒い固体１．６５ｇを得た（収率８０．０％）。
1Ｈ−ＮＭＲスペクトル（溶剤：重水素化クロロホルム）測定により、得られた化合物が下記式（Ｄ−１）で表される化合物であることを確認した。この化合物を、化合物（Ｄ−１）とする。
【０１９０】
【化３２】
2014012814.tif 000033
【０１９１】
＜染料溶液の調製＞
調製例１
着色剤（Ａ１）１０質量部と、溶媒としてプロピレングリコールモノメチルエーテル９０質量部とを混合し、染料溶液（Ａ−１）を調製した。
【０１９２】
調製例２
調製例１において着色剤（Ａ１）に代えて、着色剤（Ａ２）を用いた以外は、調製例１と同様にして染料溶液（Ａ−２）を調製した。
【０１９３】
調製例３
調製例１において着色剤（Ａ１）に代えて、着色剤（Ａ３）を用いた以外は、調製例１と同様にして染料溶液（Ａ−３）を調製した。
【０１９４】
調製例４
調製例１において着色剤（Ａ１）に代えて、着色剤（Ａ４）を用いた以外は、調製例１と同様にして染料溶液（Ａ−４）を調製した。
【０１９５】
調製例５
調製例１において着色剤（Ａ１）に代えて、着色剤（Ａ５）を用いた以外は、調製例１と同様にして染料溶液（Ａ−５）を調製した。
【０１９６】
調製例６
調製例１において着色剤（Ａ１）に代えて、下記式で表されるＢａｓｉｃ  Ｖｉｏｌｅｔ  １１：１を用いた以外は、調製例１と同様にして染料溶液（Ａ−６）を調製した。
【０１９７】
【化３３】
2014012814.tif 000034
【０１９８】
＜顔料分散液の調製＞
調製例７
着色剤としてＣ．Ｉ．ピグメントブルー１５：６を１５質量部、分散剤としてＢＹＫ−ＬＰＮ２１１１６（ビックケミー（ＢＹＫ）社製）１２．５質量部（固形分濃度４０質量％）、溶媒としてプロピレングリコールモノメチルエーテルアセテート７２．５質量部を用いて、ビーズミルにより処理して、顔料分散液（ａ―１）を調製した。
【０１９９】
＜バインダー樹脂（Ｂ）の合成＞
合成例７
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート１００質量部、メタクリル酸２０質量部、スチレン１０質量部、ベンジルメタクリレート５質量部、２−ヒドロキシエチルメタクリレート１５質量部、２−エチルヘキシルメタクリレート２３質量部、Ｎ−フェニルマレイミド１２質量部、こはく酸モノ（２−アクリロイロキシエチル）１５質量部及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂溶液（固形分濃度３３質量％）を得た。得られたバインダー樹脂は、Ｍｗが１２，２００、Ｍｎが６，５００であった。このバインダー樹脂を「バインダー樹脂（Ｂ１）」とする。
【０２００】
＜着色組成物の調製及び評価＞
実施例１
顔料分散液（ａ―１）１６．５質量部、染料溶液（Ａ−１）２．８質量部、バインダー樹脂（Ｂ）としてバインダー樹脂（Ｂ１）溶液１３．９質量部、架橋剤（Ｃ）として東亞合成社製Ｍ−４０２（ジペンタエリスリトールヘキサアクリレートとジペンタエリスリトールペンタアクリレートの混合物）８．２質量部、光重合開始剤として２−ベンジル−２−ジメチルアミノ−１−（４−モルフォリノフェニル）ブタン−１−オン（チバ・スペシャルティー・ケミカルズ社製、商品名ＩＲＧＡＣＵＲＥ３６９）１．８質量部、特定化合物（Ｄ）としてＳｏｌｖｅｎｔ  Ｂｌｕｅ  ７０（ＢＡＳＦ社製Ｎｅｏｚａｐｏｎ  Ｂｌｕｅ  ８０７）０．０２質量部、界面活性剤としてメガファックＦ−５５４（ＤＩＣ株式会社製）を０．０５質量部、及び溶媒としてプロピレングリコールモノメチルエーテルアセテートを混合して、固形分濃度２０質量％の着色組成物を調製した。
【０２０１】
得られた着色組成物を、ガラス基板上に、スピンコーターを用いて塗布した後、８０℃のホットプレートで１０分間プレベークを行って膜厚の異なる３枚の塗膜を形成した。
次いで、この基板を室温に冷却したのち、高圧水銀ランプを用い、フォトマスクを介さずに、塗膜に３６５ｎｍ、４０５ｎｍ及び４３６ｎｍの各波長を含む放射線を２，０００Ｊ／ｍ2の露光量で露光した。このようにして、基板上に青色の評価用硬化膜を形成した。
【０２０２】
コントラスト評価
硬化膜が形成された基板を２枚の偏向板で挟み、背面側から蛍光灯（波長範囲３８０〜７８０ｎｍ）で照射しつつ前面側の偏向板を回転させ、輝度計ＬＳ−１００（ミノルタ社製）により透過する光強度の最大値と最小値を測定した。そして、各々の硬化膜について、最大値を最小値で除した値をコントラスト比とした。測定結果より、色度座標値ｙ＝０．０９９でのコントラスト比を求めた。評価結果を表１に示す。なお、コントラスト比は、数値が大きい程、良好であることを意味する。
【０２０３】
耐熱性評価
着色組成物（Ｓ−１）を、ナトリウムイオンの溶出を防止するＳｉＯ2膜が表面に形成されたソーダガラス基板上に、スピンコーターを用いて塗布した後、９０℃のホットプレートで２分間プレベークを行って、膜厚２．５μｍの塗膜を形成した。次いで、この基板を室温に冷却したのち、高圧水銀ランプを用い、フォトマスクを介して、各塗膜に３６５ｎｍ、４０５ｎｍ及び４３６ｎｍの各波長を含む放射線を４００Ｊ／ｍ2の露光量で露光した。その後、これらの基板に対して、２３℃の０．０４質量％水酸化カリウム水溶液からなる現像液を現像圧１ｋｇｆ／ｃｍ2（ノズル径１ｍｍ）で吐出することにより、９０秒間シャワー現像を行った。その後、この基板を超純水で洗浄し、風乾した後、更に２００℃のクリーンオーブン内で３０分間ポストベークを行うことにより、基板上にドットパターンを形成した。
得られたドットパターンについて、カラーアナライザー（大塚電子（株）製ＭＣＰＤ２０００）を用い、Ｃ光源、２度視野にて、ＣＩＥ表色系における色度座標値（ｘ，ｙ）及び刺激値（Ｙ）を測定した。
次いで、上記基板を２３０℃で９０分間追加ベークをした後に、色度座標値（ｘ，ｙ）及び刺激値（Ｙ）を測定し、追加ベーク前後での色変化、即ちΔＥ*abを評価した。その結果、ΔＥ*abの値が３．０未満の場合を「○」、３．０以上５．０未満の場合を「△」、５．０以上の場合を「×」として評価した。評価結果を表１に示す。なお、ΔＥ*ab値が小さい程、耐熱性が良好であると言える。
【０２０４】
実施例２〜１０４及び比較例１〜６
実施例１において、顔料分散液、染料溶液及び特定化合物（Ｄ）の種類及び量を表１〜６に示すように変更した以外は実施例１と同様に着色組成物を調製した。そして、得られた着色組成物について実施例１と同様にしてコントラスト評価及び耐熱性評価を行った。評価結果を表１〜６に示す。
【０２０５】
【表１】
2014012814.tif 000035
【０２０６】
【表２】
2014012814.tif 000036
【０２０７】
【表３】
2014012814.tif 000037
【０２０８】
【表４】
2014012814.tif 000038
【０２０９】
【表５】
2014012814.tif 000039
【０２１０】
【表６】
2014012814.tif 000040
【０２１１】
表１〜６において、（Ｄ）成分中の各記号の定義は、以下のとおりである。
・Ｓ．Ｂ．７０：銅フタロシアニン系化合物、Ｓｏｌｖｅｎｔ  Ｂｌｕｅ  ７０（Ｏｒａｓｏｌ  Ｂｌｕｅ  ８５５、ＢＡＳＦ社製）
・Ｓ．Ｂ．２５：下記式（２−１−ａ）で表される銅フタロシアニン系化合物、Ｓｏｌｖｅｎｔ  Ｂｌｕｅ  ２５（アイゼンゾットブルー、保土ヶ谷化学社製）
・Ｓ．Ｂ．３８：下記式（２−２）で表されるフタロシアニン系化合物、Ｓｏｌｖｅｎｔ  Ｂｌｕｅ  ３８（ＶＡＬＩＦＡＳＴ  ＢＬＵＥ  １６０５、オリエント化学社製）
・Ｓ．Ｂ．３５：下記式（３−ａ）で表されるアントラキノン系化合物、Ｓｏｌｖｅｎｔ  Ｂｌｕｅ  ３５（Ｏｉｌ  Ｂｌｕｅ  ５５０２、有本化学工業社製）
・Ｓ．Ｂ．４５：下記式（３−ｂ）で表されるアントラキノン系化合物、Ｓｏｌｖｅｎｔ  Ｂｌｕｅ  ４５（Ｐｌａｓｔ  Ｂｌｕｅ  ４６３、有本化学工業社製）
・Ｂ．Ｂ．７：下記式（４−１−ａ）で表されるトリアリールメタン系化合物、Ｂａｓｉｃ  Ｂｌｕｅ  ７（東京化成工業社製）
・ＴＡＰ−２：ポルフィリン系化合物、ＴＡＰ−２（山田化学社製）
・ＴＡＰ−１２：ポルフィリン系化合物、ＴＡＰ−１２（山田化学社製）
・Ｄ−１：トリアリールメタン系化合物、合成例６で得た化合物（Ｄ−１）
・Ｃｙａｎ−１：アゾメチン系化合物、Ｃｙａｎ−１（ダイトーケミックス社製）
また、表１〜６中「＊」欄は、キサンテン系化合物（ａ１）１００質量部に対する特定化合物（Ｄ）の含有量を示す。
【０２１２】
【化３４】
2014012814.tif 000041
【０２１３】
【化３５】
2014012814.tif 000042
【０２１４】
【化３６】
2014012814.tif 000043